(57)【要約】  本発明は、１つの面に色素層と第２の面に滑性層とを有する支持体を含む感熱色素転写用色素供与体要素であって、滑性層がポリオレフィンおよびエチレン性不飽和カルボン酸またはそのエステルもしくは無水物から誘導されたポリマーを含む第１のワックス、および少なくとも１つのその他のワックスを含み、色素層が、構造Ｉの少なくともマゼンタ色素を含み、色素供与体要素が、減少した２Ｘ再転写を有する色素供与体要素に関する。本発明はまた、構造Ｘ、または構造ＸＩ、または構造ＸＩＩ、または構造ＸＩＩＩの少なくともイエロー色素を含む色素層を備えているか、色素層が、構造ＸＸの少なくともシアン色素を含む同じ滑性層に関する。【特許請求の範囲】
【請求項１】
１つの面に色素層と第２の面に滑性層とを有する支持体を含む感熱色素転写のための色素供与体要素であって、
前記滑性層がポリオレフィンおよびエチレン性不飽和カルボン酸またはそのエステルもしくは無水物から誘導されたポリマーを含む第１のワックスおよび少なくとも１つの他のワックスを含み、前記色素層が、少なくとも次の構造式Ｉのマゼンタ色素を含み、
前記色素供与体要素が、減少した２Ｘ再転写を有することを特徴とする色素供与体要素。
【化１】
2009534220.tif 000045
（上記式中、Ｘは、ＮＲ３Ｒ４基またはヒドロキシル基であり、Ｒ３およびＲ４は同じものまたは異なるものであってよく、独立に、アルキル基、アルケニル基、アリール基、アラルキル基、またはシクロアルキル基から選択され；Ｙ１およびＹ２は、それぞれ独立に、Ｙ１およびＹ２の１つが窒素原子であることを条件として、炭素原子または窒素原子から選択され；Ｚは、別の環と縮合していてもよい５員または６員の窒素含有複素環を形成するために必要な原子団であり；Ｒ１およびＲ２は、それぞれ独立に、水素原子、ハロゲン原子、アルキル基、アルケニル基、アルコキシ基、アルキルアミノ基、アセトアミド基、スルホンアミド基、アリール基、アラルキル基、またはシクロアルキル基から選択される。）
【請求項２】
請求項１に記載の色素供与体要素であって、前記構造式Ｉが、以下のものであることを特徴とする色素供与体要素。
【化２】
2009534220.tif 000046
（上記式中、Ｒ３およびＲ４は同じものまたは異なるものであることができ、独立に、アルキルおよびアルケニルから選択され；Ｒ２は、Ｃ１〜６アルキルであることができ；Ｒ５は、Ｃ１〜１０アルキル基、Ｃ５〜７シクロアルキル基、またはＣ６〜１０アリール基であり得る。）
【請求項３】
請求項２に記載の色素供与体要素であって、前記構造式Ｉａが、以下のものであることを特徴とする色素供与体要素。
【化３】
2009534220.tif 000047
【請求項４】
請求項１に記載の色素供与体要素であって、前記色素層が、構造式ＩＩの第２のマゼンタ色素をさらに含むことを特徴とする色素供与体要素。
【化４】
2009534220.tif 000048
（上記式中、
Ｒ１は、１〜１０個の炭素原子を有するアルキル基、５〜７個の炭素原子を有するシクロアルキル基、または６〜１０個の炭素原子を有するアリール基を表し；
Ｒ２は、１〜１０個の炭素原子を有するアルコキシ基、６〜１０個の炭素原子を有するアリールオキシ基、ナフトキシ、ＮＨＲ５、ＮＲ５、またはＲ６を表し；
Ｒ３およびＲ４は、それぞれ独立に、Ｒ１であるか、またはＲ３およびＲ４のどちらかまたは両方が、アニリノ窒素の結合位置に対してオルト位で芳香環の炭素原子に結合して５員環または６員環を形成することができ、あるいはＲ３およびＲ４は、それらが結合している窒素と一緒になって５員または６員の複素環を形成することができ；
Ｒ５およびＲ６は、それぞれ独立に、１〜１０個の炭素原子を有するアルキル基、５〜７個の炭素原子を有するシクロアルキル基、または６〜１０個の炭素原子を有するアリール基を表すか、Ｒ５およびＲ６は、それらが結合している窒素と一緒になって５員または６員の複素環を形成することができ；
Ｚは、水素または５員環もしくは６員環を完成するために必要な原子を表す。）
【請求項５】
請求項４に記載の色素供与体要素であって、構造式ＩＩが、以下のものであることを特徴とする色素供与体要素。
【化５】
2009534220.tif 000049
【請求項６】
請求項４に記載の色素供与体要素であって、前記色素層が、以下の構造式ＩＩＩの第３のマゼンタ色素をさらに含むことを特徴とする色素供与体要素。
【化６】
2009534220.tif 000050
（上記式中、Ｒ１およびＲ２は、それぞれ独立に、水素、ヒドロキシル、ハロゲン、Ｃ１〜４アルキル、またはＣ１〜４アルコキシから選択される。）
【請求項７】
請求項６に記載の色素供与体要素であって、前記構造式ＩＩＩが、以下のものであることを特徴とする色素供与体要素。
【化７】
2009534220.tif 000051
【請求項８】
請求項４に記載の色素供与体要素であって、前記色素層が、以下の構造式ＩＶの第３のマゼンタ色素をさらに含むことを特徴とする色素供与体要素。
【化８】
2009534220.tif 000052
（上記式中、
Ｒ１およびＲ２は、それぞれ独立に、水素、Ｃ１〜６アルキルまたはアリル、Ｃ５〜７シクロアルキル、Ｃ５〜１０アリールであるか、Ｒ１およびＲ２は、Ｒ１またはＲ２が結合している窒素、および窒素原子に結合している炭素に対してオルトのいずれかの炭素原子を含むことができる５員または６員の複素環を形成することができ；
Ｒ３は、水素、Ｃ１〜６アルキル、Ｃ５〜１０アリール、アルキルチオ、またはハロゲンであり；
Ｒ４は、シアノ、チオシアナト、アルキルチオ、またはアルコキシカルボニルであり；
Ｒ５は、Ｃ１〜６アルキル、Ｃ５〜１０アリール、またはＮＨＡであり、Ａは、アシル基またはスルホニル基である。）
【請求項９】
請求項８に記載の色素供与体要素であって、前記構造式ＩＶが、以下の（ＩＶａ）または（ＩＶｂ）であることを特徴とする色素供与体要素。
【化９】
2009534220.tif 000053
【化１０】
2009534220.tif 000054
【請求項１０】
請求項１に記載の色素供与体要素であって、前記色素供与体要素が、少なくとも１つのビスピラゾロンメチン色素および少なくとも１つのその他のピラゾロンメチン色素を含むイエローの色素供与体パッチならびに少なくとも１つのインドアニリンシアン色素を含むシアン色素供与体パッチをさらに含むことを特徴とする色素供与体要素。
【請求項１１】
請求項１に記載の要素であって、前記色素層が、ポリマーバインダをさらに含み、前記ポリマーバインダが、セルロースエーテルまたはセルロースエステルであることを特徴とする要素。
【請求項１２】
請求項１に記載の要素であって、その他のワックスが、ミネラルワックス、植物ワックス、動物ワックスまたは飽和もしくは不飽和の炭化水素ポリマーである合成ワックスからなる群から選択されることを特徴とする要素。
【請求項１３】
請求項１に記載の要素であって、その他のワックスが、１０，０００以下の数平均分子量および１２０℃以下の融点または軟化点を有する分枝炭化水素であることを特徴とする要素。
【請求項１４】
請求項１３に記載の要素であって、分枝炭化水素が、ポリ−α−オレフィンワックスであることを特徴とする要素。
【請求項１５】
請求項１３に記載の要素であって、分枝炭化水素が、次式を有するα−オレフィン類から調製された重合α−オレフィンを含み、重合α−オレフィンが５００〜５０００の数平均分子量を有することを特徴とする要素。
【化１１】
2009534220.tif 000055
（上記式中、Ｒは、Ｃ６〜Ｃ５０のアルキルであり、Ｒ１は、水素またはＣ６〜Ｃ５０のアルキルである。）
【請求項１６】
請求項１に記載の色素供与体要素であって、前記滑性層が、少なくとも３つの異なるワックスと、ポリオレフィンおよびエチレン性不飽和カルボン酸またはそのエステルもしくは無水物から誘導されたポリマーと、高度に分枝したα−オレフィンポリマーと、少なくとも１つの他のワックスとを含むことを特徴とする色素供与体要素。
【請求項１７】
請求項１６に記載の要素であって、ポリオレフィンが、２個から８個の間の炭素原子を含有するα−オレフィンから誘導されたものであることを特徴とする要素。
【請求項１８】
請求項１７に記載の要素であって、α−オレフィンが、エチレンおよび／またはプロピレンであることを特徴とする要素。
【請求項１９】
請求項１６に記載の要素であって、エチレン性不飽和カルボン酸が、３個から１２個の間の炭素原子を有するものであることを特徴とする要素。
【請求項２０】
請求項１６に記載の要素であって、エチレン性不飽和カルボン酸、エステルまたは無水物が、マレイン酸、エチルマレイン酸、プロピルマレイン酸、イソプロピルマレイン酸、フマル酸、メチレンマロン酸、グルタコン酸、イタコン酸、メチルイタコン酸、メサコン酸、シトラコン酸、またはそれらの混合物、ならびに対応するエステル、無水物あるいは上記酸、エステルおよび無水物の混合物であることを特徴とする要素。
【請求項２１】
請求項１６に記載の要素であって、ポリマーが、次の構造式を有することを特徴とする要素。
【化１２】
2009534220.tif 000056
（上記式中、ＲおよびＲ１は、個々に、水素またはＣ１〜Ｃ１０アルキル基を表し；ｘは、９〜７５であり、Ｒ４は、水素またはＣ１〜Ｃ３アルキル基であり；ｚは、５〜２０である。）
【請求項２２】
請求項１６に記載の要素であって、ポリマーが、α−オレフィン無水マレイン酸コポリマーであることを特徴とする要素。
【請求項２３】
請求項２２に記載の要素であって、ポリマーが、無水マレイン酸ポリエチレングラフトコポリマーであることを特徴とする要素。
【請求項２４】
請求項１６に記載の要素であって、ポリマーが、α−オレフィンとマレイン酸イソプロピルのコポリマーであることを特徴とする要素。
【請求項２５】
請求項１６に記載の要素であって、少なくとも１つの他のワックスが、マイクロクリスタリンワックス、カルナバワックス、ペトロナブルワックス、パラフィンワックス、キャンデリラワックスおよび低分子量ポリエチレンからなる群から選択される、実質的に線状のワックスであることを特徴とする要素。
【請求項２６】
請求項１６に記載の要素であって、滑性層が、１０〜８０重量パーセントのポリオレフィンとエチレン性不飽和カルボン酸またはそのエステルもしくは無水物から誘導されたポリマー、１０〜８０重量パーセントの高度に分枝したα−オレフィンポリマー、および１０〜８０重量パーセントの実質的に線状のワックスを含む少なくとも１つの他のワックスを含むことを特徴とする要素。
【請求項２７】
請求項１６に記載の要素であって、少なくとも１つの他のワックスが、飽和炭化水素ポリマーを含む実質的に線状のワックスであることを特徴とする要素。
【請求項２８】
請求項１６に記載の要素であって、少なくとも１つの他のワックスが、線状の低分子量ポリエチレンを含む実質的に線状のワックスであることを特徴とする要素。
【請求項２９】
請求項１６に記載の要素であって、分枝α−オレフィンが、１０，０００以下の数平均分子量および１２０℃以下の融点または軟化点を有することを特徴とする要素。
【請求項３０】
請求項２９に記載の要素であって、分枝α−オレフィンが次式を有するα−オレフィンから調製された重合α−オレフィンを含み、重合α−オレフィンが、５００〜５０００の数平均分子量を有することを特徴とする要素。
【化１３】
2009534220.tif 000057
（上記式中、Ｒは、Ｃ６〜Ｃ５０アルキルであり、Ｒ１は、水素またはＣ６〜Ｃ５０アルキルである。）
【請求項３１】
１つの面に色素層と第２の面に滑性層とを有する支持体を含む感熱色素転写のための色素供与体要素であって、滑性層がポリオレフィンおよびエチレン性不飽和カルボン酸またはそのエステルもしくは無水物から誘導されたポリマーを含む第１のワックスおよび少なくとも１つのその他のワックスを含み、
前記色素層が、少なくとも次の構造式Ｘのイエロー色素：
【化１４】
2009534220.tif 000058
（上記式中、Ｒ１およびＲ２は、それぞれ独立に選択することができ、置換されていてもよい低級アルキル基、置換されていてもよい低級アルケニル基または置換されていてもよいアリール基であり；
Ｒ３およびＲ４は、それぞれ独立に選択することができ、置換されていてもよい低級アルキル基、ジアルキルアミノ基、−ＣＯＯＲ５基または−ＣＯＮＲ６Ｒ７基であって、ここでＲ５は、置換されていてもよい低級アルキル基、置換されていてもよい低級アルケニル基または置換されていてもよいアリール基であり、Ｒ６およびＲ７は、それぞれ独立に選択することができ、水素原子、置換されていてもよい低級アルキル基、置換されていてもよい低級アルケニル基または置換されていてもよいアリール基である。）
または、少なくとも次の構造式ＸＩのイエロー色素：
【化１５】
2009534220.tif 000059
（上記式中、Ｒ１は、１〜１０個の炭素原子を有する置換または非置換アルキル基、５〜７個の炭素原子を有するシクロアルキル基または６〜１０個の炭素原子を有するアリール基を表し；
Ｒ２は、１〜１０個の炭素原子を有する置換または非置換アルコキシ基、６〜１０個の炭素原子を有する置換または非置換アリールオキシ基、ＮＨＲ６、ＮＲ６Ｒ７またはベンゼン環に縮合している６員環を完成するのに必要な原子を表し；
Ｒ３およびＲ４は、それぞれＲ１を表すか、Ｒ３およびＲ４は、それらが結合している窒素と一緒になって５員または６員の複素環を形成することができ；
Ｒ５は、水素、ハロゲン、カルバモイル、アルコキシカルボニル、アシル、１〜１０個の炭素原子を有する置換または非置換アルキルまたはアルコキシ基、５〜７個の炭素原子を有するシクロアルキル基、６〜１０個の炭素原子を有するアリール基、あるいはジアルキルアミノ基を表し；
Ｒ６およびＲ７は、それぞれ独立に、１〜１０個の炭素原子を有する置換または非置換アルキル基、５〜７個の炭素原子を有するシクロアルキル基または６〜１０個の炭素原子を有するアリール基を表し、Ｒ６およびＲ７は、それらが結合している窒素と一緒になって５員または６員の複素環を形成することができ；
Ｚは、水素または５員または６員の環を完成するために必要な原子を表す。）
または、少なくとも次の構造式ＸＩＩのイエロー色素：
【化１６】
2009534220.tif 000060
（上記式中、
Ｒは、１〜６個の炭素原子を有する置換または非置換アルキル基または６〜１０個の炭素原子を有する置換または非置換アリール基を表し；
Ｒ１およびＲ２は、それぞれ独立に、Ｒ１およびＲ２の１つだけがそのとき水素であることを条件としての水素、１〜６個の炭素原子の置換または非置換アルキル基または６〜１０個の炭素原子の置換または非置換アリール基を表し、あるいはＲ１およびＲ２は、それらが結合している窒素と一緒になって複素環系を形成していてもよく；
Ｒ３は、Ｒであり；
ｎは、０または１を表し；
Ｚは、５員または６員の置換または非置換複素環を完成するために必要な原子を表す。）
または、少なくとも次の構造式ＸＩＩＩのイエロー色素：
【化１７】
2009534220.tif 000061
（上記式中、
Ｒ１は、１〜８個の炭素原子を有するアルキル基またはシクロアルキル基であり；
Ｒ２は、水素原子、ハロゲン原子、置換されていてもよいアルコキシ基、置換されていてもよいアルキルチオ基または置換されていてもよいアリールチオ基であり；
Ｒ３は、３〜５個の炭素原子を有する分枝アルキル基、Ｏ−置換オキシカルボニル基、Ｎ−置換基が環を形成していてもよいＮ−置換アミノカルボニル基、または窒素原子、酸素原子および硫黄原子からなる群から選択される１種類以上の２個以上のヘテロ原子を有する置換または非置換複素環である。）
を含み、前記色素供与体要素が、減少した２Ｘ再転写を有することを特徴とする色素供与体要素。
【請求項３２】
請求項３１に記載の要素であって、構造Ｘの色素が、特に次の構造Ｘａを有することを特徴とする要素。
【化１８】
2009534220.tif 000062
【請求項３３】
請求項３１に記載の要素であって、構造ＸＩの色素が、特に次の構造ＸＩａを有することを特徴とする要素。
【化１９】
2009534220.tif 000063
【請求項３４】
請求項３１に記載の要素であって、構造ＸＩＩの色素が、特に次の構造ＸＩＩａを有することを特徴とする要素。
【化２０】
2009534220.tif 000064
【請求項３５】
請求項３１に記載の要素であって、構造ＸＩＩＩの色素が、特に次の構造ＸＩＩＩａを有することを特徴とする要素。
【化２１】
2009534220.tif 000065
【請求項３６】
請求項３１に記載の要素であって、少なくとも１つのピラゾロン−トリアゾール色素および少なくとも１つのα−シアノアリーリデンピラゾロン色素を含むマゼンタ色素供与体パッチならびに少なくとも１つのインドアニリンシアン色素を含むシアン色素供与体パッチをさらに含むことを特徴とする要素。
【請求項３７】
請求項３１に記載の要素であって、前記色素層がポリマーバインダをさらに含み、前記ポリマーバインダがセルロースエーテルまたはセルロースエステルであることを特徴とする要素。
【請求項３８】
請求項３１に記載の要素であって、その他のワックスが、ミネラルワックス、植物ワックス、動物ワックスまたは飽和もしくは不飽和の炭化水素ポリマーである合成ワックスからなる群から選択されることを特徴とする要素。
【請求項３９】
請求項３１に記載の要素であって、その他のワックスが、１０，０００以下の数平均分子量および１２０℃以下の融点または軟化点を有する分枝炭化水素であることを特徴とする要素。
【請求項４０】
請求項３１に記載の要素であって、前記滑性層が、少なくとも３つの異なるワックスと、ポリオレフィンおよびエチレン性不飽和カルボン酸またはそのエステルもしくは無水物と、高度に分枝したα−オレフィンポリマーと、少なくとも１つの他のワックスとを含むことを特徴とする要素。
【請求項４１】
１つの面に色素層と第２の面に滑性層とを有する支持体を含む感熱色素転写のための色素供与体要素であって、滑性層がポリオレフィンおよびエチレン性不飽和カルボン酸またはそのエステルもしくは無水物から誘導されたポリマーを含む第１のワックスならびに少なくとも１つのその他のワックスを含み、前記色素層が、少なくとも次の構造ＸＸのシアン色素を含み、色素供与体要素が、減少した２Ｘ再転写を有することを特徴とする色素供与体要素。
【化２２】
2009534220.tif 000066
（上記式中、
Ｒ１およびＲ２は、それぞれ独立に、水素、１〜６個の炭素原子を有するアルキル基、５〜７個の炭素原子を有するシクロアルキル基、アリル基、または１つ以上の基により置換されている前記アルキル基、シクロアルキル基またはアリル基を表し；
各Ｒ３は、独立に、水素、Ｒ１およびＲ２について上記の通りの置換または非置換アルキル、シクロアルキルもしくはアリル、アルコキシ、アリールオキシ、ハロゲン、チオシアノ、アシルアミド、ウレイド、アルキルスルホンアミド、アリールスルホンアミド、アルキルチオ、アリールチオまたはトリフルオロメチルを表し、あるいはＲ３の任意の２つは、一緒になって５員または６員の環状炭素または複素環を形成していてもよく、あるいはＲ３の１つまたは２つがＲ１およびＲ２のいずれかまたは両方と結合して５〜７員環を完成していてもよく；
ｍは、０〜４の整数であり；
Ｘは、水素、ハロゲンを表すか、Ｙと一緒になって６員の芳香環を完成するために必要な原子を表して、縮合二環式キノンイミンを形成することができ；
Ｊは、ＮＨＣＯＲ４、ＮＨＣＯ２Ｒ４、ＮＨＣＯＮＨＲ４またはＮＨＳＯ２Ｒ４を表し、ＸがＹと結合している場合、Ｊは、ＣＯＮＨＲ４、ＳＯ２ＮＨＲ４、ＣＮ、ＳＯ２Ｒ４またはＳＣＮを表すことを条件として、その場合はしかしながらＲ４は水素ではあり得ず；
Ｒ４はＲ１と同じであるか、６〜１０個の炭素原子を有するアリール基、５〜１０個の原子を有するヘタリール基、またはＲ１およびＲ２に対して上で掲げたような１つ以上の基により置換されている前記アリール基またはヘタリール基を表し；
Ｙは、Ｒ４と同じであるか、アシルアミノであり、あるいはＸと結合していてもよい。）
【請求項４２】
請求項４１に記載の要素であって、前記シクロアルキル基またはアリル基が、アルキル、アリール、アルコキシ、アリールオキシ、アミノ、ハロゲン、ニトロ、シアノ、チオシアノ、ヒドロキシ、アシルオキシ、アシル、アルコキシカルボニル、アミノカルボニル、アルコキシカルボニルオキシ、カルバモイルオキシ、アシルアミド、ウレイド、イミド、アルキルスルホニル、アリールスルホニル、アルキルスルホンアミド、アリールスルホンアミド、アルキルチオ、アリールチオ、トリフルオロメチル、メチル、エチル、プロピル、イソプロピル、ブチル、ペンチル、ヘキシル、メトキシエチル、ベンジル、２−メタンスルホンアミドエチル、２−ヒドロキシエチル、２−シアノエチル、メトキシカルボニルメチル、シクロヘキシル、シクロペンチル、フェニル、ピリジル、ナフチル、チエニル、ピラゾリル、ｐ−トリル、ｐ−クロロフェニル、ｍ−（Ｎ−メチル−スルファモイル）フェニルメチル、メチルチオ、ブチルチオ、ベンジルチオ、メタンスルホニル、ペンタンスルホニル、メトキシ、エトキシ、２−メタン−スルホンアミドエチル、２−ヒドロキシエチル、２−シアノエチル、メトキシ−カルボニル−メチル、イミダゾリル、ナフチルオキシ、フリル、ｐ−トリルスルホニル、ｐ−クロロフェニルチオ、ｍ−（Ｎ−メチルスルファモイル）フェノキシ、エトキシカルボニル、メトキシエトキシカルボニル、フェノキシカルボニル、アセチル、ベンゾイル、Ｎ，Ｎ−ジメチルカルバモイル、ジメチルアミノ、モルホリノ、アニリノ、およびピロリジノからなる群から選択される１つ以上の基により置換されていることを特徴とする要素。
【請求項４３】
請求項４１に記載の要素であって、前記縮合二環式キノンイミンがナフトキノンイミンであることを特徴とする要素。
【請求項４４】
請求項４１に記載の要素であって、前記色素供与体要素が、少なくとも１つのビスピラゾロンメチン色素および少なくとも１つのその他のピラゾロンメチン色素を含むイエローの色素供与体パッチならびに少なくとも１つのピラゾロン−トリアゾール色素および少なくとも１つのα−シアノアリーリデンピラゾロン色素を含むマゼンタ色素供与体パッチをさらに含むことを特徴とする要素。
【請求項４５】
請求項４１に記載の要素であって、前記色素層がポリマーバインダをさらに含み、前記ポリマーバインダがセルロースエーテルまたはセルロースエステルであることを特徴とする要素。
【請求項４６】
請求項４１に記載の要素であって、その他のワックスが、ミネラルワックス、植物ワックス、動物ワックスまたは飽和もしくは不飽和の炭化水素ポリマーである合成ワックスからなる群から選択されることを特徴とする要素。
【請求項４７】
請求項４１に記載の要素であって、その他のワックスが、１０，０００以下の数平均分子量および１２０℃以下の融点または軟化点を有する分枝炭化水素であることを特徴とする要素。
【請求項４８】
請求項４１に記載の色素供与体要素であって、前記滑性層が、少なくとも３つの異なるワックスと、ポリオレフィンおよびエチレン性不飽和カルボン酸またはそのエステルもしくは無水物から誘導されたポリマーと、高度に分枝したα−オレフィンポリマーと、少なくとも１つの他のワックスとを含むことを特徴とする色素供与体要素。
【発明の詳細な説明】
【技術分野】
【０００１】
本発明は、感熱色素転写において使用される色素供与体要素に関し、より詳しくは、その供与体要素の再転写性能を改良するために色素と一緒のその裏面の滑性層においてワックスのブレンドを使用することに関する。
【背景技術】
【０００２】
例えば、カラービデオカメラまたはデジタルカメラから電子的に発生させた画像から印刷を得るための感熱転写システムが開発されている。電子画像は、カラーフィルタによって色分解にかけることができる。そのそれぞれの色分解画像は、電気信号に変換することができる。これらの信号は、シアン、マゼンタ、およびイエローの電気信号を生じるように操作を続けることができる。これらの信号はサーマルプリンタに伝送することができる。印刷を得るために、例えば、ブラック、シアン、マゼンタ、またはイエローの色素供与体層は、受容体要素の色素画像受容層と向かい合わせに配置してサーマルプリントヘッドと圧盤ローラの間に挿入することができるプリントアセンブリを形成することができる。サーマルプリントヘッドを使用して色素供与体シートの裏側から熱を加えることができる。そのサーマルプリントヘッドは、ブラック、シアン、マゼンタ、またはイエローの信号に応えて順次加熱することができる。このプロセスを、必要に応じて繰り返し、所望どおりに全ての色、およびラミネート層または保護層を印刷することができる。原画像に対応するカラーハードコピーを得ることができる。この方法とそれを実施するための装置についてのさらなる詳細は、ブラウンステインに対する米国特許第４６２１２７１号に含まれる。
【０００３】
近年、顧客の要求を満足させるために印刷速度を増す必要性が生じている。より高速の印刷を達成するために様々な試みが採用されている。例えば、より高い色素／バインダ比と、削減した印刷ライン時間とを組み合わせることにより、高速印刷作業において満足できる濃度を達成することができる。
【０００４】
しかし、かかる高い色素／バインダ比は、色素転写リボンに製造後品質問題をもたらし得る。かかるリボンの巻物（ロール）が、巻かれた状態で保存されるとき、転写シートの裏側に備えられている滑性層に色素が転写し得る。この問題は、製造作業中に起こり得るが、長距離の輸送作業中に散発的に発生し得る高温および高湿の条件下で増幅される。かかる巻物が後で顧客形式に巻き直されるとき、転写された色素は供与体シート上の色素および保護層に再転写され得る。画像を受けるシートに印刷するとき、上記の汚染された層は、意図したものとは異なる色を作り出す。最も好ましくないのは、透明な保護パッチからの望ましくない色素転写に付随する印刷の白い領域における目立ちやすい汚れである。
【０００５】
この問題を解決するために多くの試みがなされている。ＪＰ２０００２２５７７５号は、特定の値を越える表面粗度を有する滑性層がその滑性層への色素の移動を減少させることを教示している。かかる表面粗度の増加は、プリントヘッド磨耗の問題をもたらし得る。ＪＰ０２０６９２９２号は、再転写を減らすために特定のシアン色素の使用を提案しているが、かかる色素はそのほかの点では最適ではない。ＪＰ０９３００８２７号は、滑性層組成物中に燐酸エステル材料およびポリビニルアセタール樹脂を使用することを教示している。ＪＰ１１３０１１２５号は、保護ラミネートパッチの表面に再転写防止層を使用することを提案しており、その再転写防止層中に採用する樹脂はラミネート層中のものと同じである。ＪＰ１１２９１６４５号は、再転写を低減するためのポリシロキサンおよびポリビニルアセタールを含む滑性層組成物を教示している。
【０００６】
ＪＰ２０００２２９４８３号は、低下した摩擦係数を示す２つのサブ層から構成された滑性層を提案している。その外側の層は、アクリル樹脂、ポリビニル樹脂またはフェノキシ樹脂を含む。ＪＰ２００００１１９６７号は、樹脂、滑剤およびポリイソシアネート材料を含む転写問題を減少するための滑性層を教示している。ＵＳ５９６５４８５号は、滑性層からラミネート層への色素の再転写を防ぐためのラミネート層中に低色素親和性のトップ層を含む多層保護ラミネート構造を提案している。ＵＳ２００５／０２２７０２３号は、スチレン含有ポリオール樹脂を含む色素バインダ樹脂の使用を教示している。
【０００７】
【特許文献１】米国特許第４，６２１，２７１号明細書
【特許文献２】特開２０００−２２５７７５号公報
【特許文献３】特開平０２−０６９２９２号公報
【特許文献４】特開平０９−３００８２７号公報
【特許文献５】特開平１１−３０１１２５号公報
【特許文献６】特開平１１−２９１６４５号公報
【特許文献７】特開２０００−２２９４８３号公報
【特許文献８】特開２０００−０１１９６７号公報
【特許文献９】米国特許第５，９６５，４８５号明細書
【特許文献１０】米国特許出願公開第２００５／０２２７０２３号明細書
【特許文献１１】米国特許第４，８９８，７５１号明細書
【特許文献１２】米国特許第４，９１０，０８７号明細書
【特許文献１３】米国特許第５，６２７，１３０号明細書
【特許文献１４】米国特許第５，９３９，２０７号明細書
【特許文献１５】米国特許出願公開第２００２／００４４１９２号明細書
【特許文献１６】欧州特許出願公開第１２０５３１３号明細書
【発明の開示】
【発明が解決しようとする課題】
【０００８】
今までのところ、優れた色再現性および画像安定性を示す色素の高速印刷と組み合わされた満足な再転写特性は達成されていない。
【０００９】
シリアルナンバー１１／３１５，４１６は、マゼンタ色素の組合せ、そのマゼンタ色素の組合せを含む感熱供与体、およびその供与体を用いるサーマルプリントを形成する方法を記載している。そのマゼンタ色素組成物は、結晶化が低減されているかまたは無いなどの改良された光安定性および改良された保存特性を提供する。さらに、そのマゼンタ色素組成物は、一定の電圧およびライン時間でより高いＤｍａｘを有するより効果的な色素組成物を提供する。
【課題を解決するための手段】
【００１０】
本発明は、１つの面に色素層と第２の面に滑性層とを有する支持体を含む感熱色素転写用色素供与体要素であって、滑性層がポリオレフィンおよびエチレン性不飽和カルボン酸またはそのエステルもしくは無水物から誘導されたポリマーを含む第１のワックスおよび少なくとも１つのその他のワックスを含み、前記色素層が、次の構造Ｉの少なくともマゼンタ色素を含み、前記色素供与体要素が、減少した２Ｘ再転写を有する色素供与体要素に関する。
【００１１】
【化１】
2009534220.tif 000002
【００１２】
上記式中、Ｘは、ＮＲ３Ｒ４基またはヒドロキシル基であって、Ｒ３およびＲ４は同じものまたは異なるものであってよく、独立に、アルキル基、アルケニル基、アリール基、アラルキル基、またはシクロアルキル基から選択され；Ｙ１およびＹ２は、それぞれ独立に、Ｙ１およびＹ２の１つが窒素原子であることを条件として、炭素原子または窒素原子から選択され；Ｚは、別の環と縮合していてもよい５員または６員の窒素含有複素環を形成するために必要な原子団であり；Ｒ１およびＲ２は、それぞれ独立に、水素原子、ハロゲン原子、アルキル基、アルケニル基、アルコキシ基、アルキルアミノ基、アセトアミド基、スルホンアミド基、アリール基、アラルキル基、またはシクロアルキル基から選択される。本発明は、また、１つの面に色素層と第２の面に滑性層とを有する支持体を含む感熱色素転写用色素供与体要素であって、滑性層がポリオレフィンおよびエチレン性不飽和カルボン酸またはそのエステルもしくは無水物から誘導されたポリマーを含む第１のワックスおよび少なくとも１つのその他のワックスを含み、色素層が、少なくとも次の構造Ｘのイエロー色素、
【００１３】
【化２】
2009534220.tif 000003
【００１４】
（上記式中、Ｒ１およびＲ２は、それぞれ独立に選択することができ、置換されていてもよい低級アルキル基、置換されていてもよい低級アルケニル基または置換されていてもよいアリール基であり；
Ｒ３およびＲ４は、それぞれ独立に選択することができ、置換されていてもよい低級アルキル基、ジアルキルアミノ基、−ＣＯＯＲ５基または−ＣＯＮＲ６Ｒ７基であって、ここでＲ５は、置換されていてもよい低級アルキル基、置換されていてもよい低級アルケニル基または置換されていてもよいアリール基であり、Ｒ６およびＲ７は、それぞれ独立に選択することができ、水素原子、置換されていてもよい低級アルキル基、置換されていてもよい低級アルケニル基または置換されていてもよいアリール基である。）；
または、少なくとも次の構造ＸＩのイエロー色素、
【００１５】
【化３】
2009534220.tif 000004
【００１６】
（上記式中、Ｒ１は、１〜１０個の炭素原子を有する置換または非置換アルキル基、５〜７個の炭素原子を有するシクロアルキル基または６〜１０個の炭素原子を有するアリール基を表し；
Ｒ２は、１〜１０個の炭素原子を有する置換または非置換アルコキシ基、６〜１０個の炭素原子を有する置換または非置換アリールオキシ基、ＮＨＲ６、ＮＲ６Ｒ７またはベンゼン環に縮合している６員環を完成するのに必要な原子を表し；
Ｒ３およびＲ４は、それぞれＲ１を表すか、Ｒ３およびＲ４は、それらが結合している窒素と一緒になって５員または６員の複素環を形成することができ；
Ｒ５は、水素、ハロゲン、カルバモイル、アルコキシカルボニル、アシル、１〜１０個の炭素原子を有する置換または非置換アルキルまたはアルコキシ基、５〜７個の炭素原子を有するシクロアルキル基、６〜１０個の炭素原子を有するアリール基、あるいはジアルキルアミノ基を表し；
Ｒ６およびＲ７は、それぞれ独立に、１〜１０個の炭素原子を有する置換または非置換アルキル基、５〜７個の炭素原子を有するシクロアルキル基または６〜１０個の炭素原子を有するアリール基を表し、Ｒ６およびＲ７は、それらが結合している窒素と一緒になって５員または６員の複素環を形成することができ；
Ｚは、水素または５員または６員の環を完成するために必要な原子を表す。）；
または、少なくとも次の構造ＸＩＩのイエロー色素、
【００１７】
【化４】
2009534220.tif 000005
【００１８】
（上記式中、
Ｒは、１〜６個の炭素原子を有する置換または非置換アルキル基または６〜１０個の炭素原子を有する置換または非置換アリール基を表し；
Ｒ１およびＲ２は、それぞれ独立に、Ｒ１およびＲ２の１つだけがそのとき水素であることを条件としての水素、１〜６個の炭素原子の置換または非置換アルキル基または６〜１０個の炭素原子の置換または非置換アリール基を表し、あるいはＲ１およびＲ２は、それらが結合している窒素と一緒になって複素環系を形成していてもよく；
Ｒ３は、Ｒであり；
ｎは、０または１を表し；
Ｚは、５員または６員の置換または非置換複素環を完成するために必要な原子を表す。）；
または、少なくとも次の構造ＸＩＩＩのイエロー色素、
【００１９】
【化５】
2009534220.tif 000006
【００２０】
（上記式中、
Ｒ１は、１〜８個の炭素原子を有するアルキル基またはシクロアルキル基であり；
Ｒ２は、水素原子、ハロゲン原子、置換されていてもよいアルコキシ基、置換されていてもよいアルキルチオ基または置換されていてもよいアリールチオ基であり；
Ｒ３は、３〜５個の炭素原子を有する分枝アルキル基、Ｏ−置換オキシカルボニル基、Ｎ−置換基が環を形成していてもよいＮ−置換アミノカルボニル基、または窒素原子、酸素原子および硫黄原子からなる群から選択される１種類以上の２個以上のヘテロ原子を有する置換または非置換複素環である。）
を含み、色素供与体要素が、減少した２Ｘ再転写を有する色素供与体要素にも関する。本発明は、また、１つの面に色素層と第２の面に滑性層とを有する支持体を含む感熱色素転写用色素供与体要素であって、滑性層がポリオレフィンおよびエチレン性不飽和カルボン酸またはそのエステルもしくは無水物から誘導されたポリマーを含む第１のワックスおよび少なくとも１つの他のワックスを含み、色素層が、少なくとも次の構造ＸＸのシアン色素を含み、色素供与体要素が、減少した２Ｘ再転写を有する色素供与体要素にも関する。
【００２１】
【化６】
2009534220.tif 000007
【００２２】
（上記式中、
Ｒ１およびＲ２は、それぞれ独立に、水素、１〜６個の炭素原子を有するアルキル基、５〜７個の炭素原子を有するシクロアルキル基、アリル基、または１つ以上の基により置換されている前記アルキル基、シクロアルキル基またはアリル基を表し；
各Ｒ３は、独立に、水素、Ｒ１およびＲ２について上記の通りの置換または非置換のアルキル、シクロアルキルもしくはアリル、アルコキシ、アリールオキシ、ハロゲン、チオシアノ、アシルアミド、ウレイド、アルキルスルホンアミド、アリールスルホンアミド、アルキルチオ、アリールチオまたはトリフルオロメチルを表し、あるいはＲ３の任意の２つは、一緒になって５員または６員の環状炭素または複素環を形成していてもよく、あるいはＲ３の１つまたは２つがＲ１およびＲ２のいずれかまたは両方と結合して５〜７員環を完成していてもよく；
ｍは、０〜４の整数であり；
Ｘは、水素、ハロゲンを表すか、Ｙと一緒になって、縮合二環式キノンイミンを形成する６員の芳香環を完成するために必要な原子を表すことができ；
Ｊは、ＮＨＣＯＲ４、ＮＨＣＯ２Ｒ４、ＮＨＣＯＮＨＲ４またはＮＨＳＯ２Ｒ４を表し、ＸがＹと結合している場合、Ｊは、ＣＯＮＨＲ４、ＳＯ２ＮＨＲ４、ＣＮ、ＳＯ２Ｒ４またはＳＣＮを表すことを条件として、その場合はしかしながらＲ４は水素ではあり得ず；
Ｒ４はＲ１と同じであるか、６〜１０個の炭素原子を有するアリール基、５〜１０個の原子を有するヘタリール基、またはＲ１およびＲ２に対して上で挙げたような１つ以上の基により置換されている前記アリール基またはヘタリール基を表し；
Ｙは、Ｒ４と同じであるか、アシルアミノであり、あるいは上記のようにＸと一緒になっていてもよい。）
【発明を実施するための最良の形態】
【００２３】
この発明は、その１つの面に色素層と他の面には滑性層とを有する支持体を含む感熱色素転写用色素供与体要素に関するものであり、滑性層は、ポリオレフィンおよびエチレン性不飽和カルボン酸またはそのエステルもしくは無水物から誘導されたポリマーを含む第１のワックスおよび少なくとも１つの他のワックスを含む。好ましい実施形態において、その滑性層は、少なくとも３つの異なるワックス、即ち、ポリオレフィンおよびエチレン性不飽和カルボン酸またはそのエステルもしくは無水物から誘導されたポリマー、高度に分枝したα−オレフィンポリマー、および少なくとも１つのその他のワックスを含む。
【００２４】
特に、本発明は、摩擦の観点からの滑剤およびヘッド磨耗または印字ヘッド堆積に関係する滑剤の相乗的な組合せを組み込む抵抗性ヘッド感熱媒体のための新規な滑性層配合物に関する。特定の感熱媒体色素を滑性層の使用と組み合わせるとき、色素転写が著しく減少する。本発明の目的に対して、１Ｘ再転写とは、色素転写リボンの製造に続いて、かかるリボンの巻物が巻かれた状態で保存され、色素が転写シートの裏面に備えられている滑性層に転移するときに経験する品質問題を表す。本発明の目的に対して、２Ｘ再転写とは、色素転写リボンの製造に続いて、かかる巻物がその後顧客形式に巻き直され、滑性層に前もって転写された色素（１Ｘ再転写）が、再び今回は供与体シート上の色素層および保護層に再転写し得るときに経験する品質問題を表す。少なくとも構造Ｉの第１のマゼンタ色素と、構造ＩＩの第２のマゼンタ色素を含むマゼンタ色素の組合せは特に有用である。さらなるマゼンタ色素を組成物に加えることができる。滑性層は、また、イエロー色素および色素の組合せ、ならびにシアン色素および色素の組合せに関する再転写の利点も提供する。さらなる利点としては、特に、例えば、１ライン当り４ミリ秒以下での比較的高速プリンターで使用するときに、折り重なりを防ぐか減少させることが挙げられる。最後に、滑性層は、高速で塗装することができる。
【００２５】
その滑性層は、色素供与体層の反対側の支持体面に塗装される。その滑性層は、滑性化材料、例えば、表面活性剤、液体潤滑剤、個体潤滑剤、またはそれらの混合物をポリマーバインダ有りまたは無しで含有することができる。適当なポリマーとしては、グラフトコポリマー、ブロックポリマー、コポリマー、およびポリマーブレンドまたは混合物を挙げることができる。滑性層用の適当なポリマーバインダとしては、ポリ（ビニルアルコール−コ−ビニルブチラール）、ポリ（ビニルアルコール−コ−ビニルアセタール）、ポリスチレン、ポリ酢酸ビニル、酢酸酪酸セルロース、酢酸セルロース、エチルセルロース、および当業者には知られているその他のバインダが挙げられる。
【００２６】
滑性層に使用される滑性化材料の量は、少なくとも一部は、滑性化材料の種類に依存するが、０．００１〜２ｇ／ｍ２の範囲内であり得、ただし、必要に応じてそれより少ないか多い滑性化材料を使用することができる。ポリマーバインダが使用される場合、滑性化材料は、そのポリマーバインダの０．１〜５０重量％、好ましくは０．５〜４０重量％の範囲で存在することができる。一実施形態において、滑性層は、３つのワックス類の全重量を基準として、１０〜８０重量パーセントのポリオレフィンとエチレン性不飽和カルボン酸またはそのエステルもしくは無水物から誘導されたポリマー、１０〜８０重量パーセントの高度に分枝したα−オレフィンポリマー、および１０〜８０重量パーセントの実質的に線状のワックスを含む。
【００２７】
第１のワックス、ポリオレフィンとエチレン性不飽和カルボン酸またはそのエステルもしくは無水物から誘導されたポリマーに関して、適切なポリマーとしては、全体として本願に引用して援用する米国特許第３，５９０，０７６号に示されているものが挙げられる。そのポリマーの数平均分子量は、一般に、約３００〜約５０００である。
【００２８】
そのポリオレフィンは、α−オレフィン、好ましくは約２〜約８個の間の炭素原子を含むものから好ましくは誘導される。エチレンおよび／またはプロピレンが特に好ましい。適当なエチレン性不飽和カルボン酸は、約３〜約１２個の間の炭素原子、好ましくは４〜５個の炭素原子を有するものである。ジカルボン酸類およびそれらの無水物類が好ましい。これらとしては、マレイン酸、エチルマレイン酸、プロピルマレイン酸、イソプロピルマレイン酸、フマル酸、メチレンマロン酸、グルタコン酸、イタコン酸、メチルイタコン酸、メサコン酸、シトラコン酸、およびそれらの混合物、ならびに対応するエステル、無水物および上記の酸、エステルおよび無水物の混合物が挙げられる。イソプロピルマレイン酸、そのエステルおよび無水物が特に好ましい。
【００２９】
好適なポリマーは、次の構造式のものである。
【００３０】
【化７】
2009534220.tif 000008
【００３１】
上記構造式中、ＲおよびＲ１は、個々に、水素またはＣ１〜Ｃ１０アルキル基、好ましくはＣ１〜Ｃ５アルキル基、最も好ましくは、−Ｈまたは−ＣＨ３を表し；ｘは、一般に約９〜７５の数を表し、Ｒ４は、水素またはＣ１〜Ｃ３アルキル基、例えばイソプロピルなどであり；ｚは、約５〜約２０の間である。より好ましい実施形態において、ＲおよびＲ１は、独立に、メチルまたは水素であり；ｘは、約３〜約１５の間であり、ｚは、約５〜約１４である。
【００３２】
特に好ましいポリオレフィンは、Ｂａｋｅｒ  Ｐｅｔｒｏｌｉｔｅ社から入手できるＣＥＲＥＭＥＲ（登録商標）１６０８ポリオレフィンであり、これは、Ｃ＞１０のα−アルケン（即ち１０個を超え、適切には約３０個の炭素原子を有する）、無水マレイン酸、およびマレイン酸モノイソプロピルの反応生成物であり、７６．７℃（１７０°Ｆ）の融点を示す。低分子量およびマレイン酸官能性のＣＥＲＥＭＥＲポリマーは、高められた乳化特性ならびに酸素官能基、高度の官能性、極性／非極性ブレンドに対する相溶化作用、水中分散性、および誘導体に対する反応点を含むポリマーとの改良された相溶性を示す。
【００３３】
ＣＥＲＥＭＥＲ（登録商標）１６０８は、約７００の分子量（ゲル浸透クロマトグラフィー）、１６０の酸価（ＢＷＭ  ３．０１Ａ）、２１２のけん化価（ＢＷＭ  ３．０ＩＡ）および２．０の２５℃における針入度指数という特性を有する。そのコポリマー中のα−オレフィン：マレイン酸イソプロピルのモル比は、約１：１である。マレイン酸イソプロピルおよび／または無水マレイン酸のいくらかの単位を、コポリマー主鎖にさらにグラフトさせることができる。酸（マレイン酸イソプロピル）の量の増加は、グラフトコポリマーの形成に有利に働く。
【００３４】
本発明で使用される分枝オレフィンに関して、一実施形態において、分枝炭化水素は、少なくとも約３００、好ましくは少なくとも約４００、より好ましくは少なくとも約５００の数平均分子量（蒸気圧オスモメトリーにより測定して）を有し、一般的には約１０，０００以下、好ましくは約５，０００以下、より好ましくは約３，０００以下の数平均分子量を有し、ただしその分子量は、これらの範囲の外であってもよい。分枝炭化水素は、少なくとも約３０℃、好ましくは少なくとも約３５℃、より好ましくは少なくとも約５０℃の融点（結晶性材料に対して）または軟化点（非結晶性または半結晶性材料に対して）を一般的には有し、約１２０℃以下、好ましくは約１１０℃以下、より好ましくは約１００℃以下の融点または軟化点を一般的には有し、ただし、その融点はこれらの範囲の外であってもよい。分枝炭化水素中の分枝の度合い（すなわち１分子あたりの分枝の平均数）は、一般的には、少なくとも約４、好ましくは少なくとも約５であり、一般的には約１５以下、好ましくは約１０以下であり、ただし、その分枝の度合いは、これらの範囲の外であってもよい。炭化水素は、飽和または不飽和であり得、環状部分を含むことができる。さらに、酸化炭化水素類、例えばポリエチレン系酸化材料およびマイクロクリスタリン系酸化材料などを、コアの環状化合物またはデンドリマーもしくは樹枝状分子として使用する不飽和でかつ分枝していることができる炭化水素様の分子として使用することができる。また、式ＲＣＨ＝ＣＨ２（式中、Ｒは、その炭素原子の数は以下の範囲の外であってもよいが、一般的には約１〜約１８個の炭素原子、好ましくは約３〜約１２個の炭素原子を有するアルキル基である）のモノマーから調製されたホモポリマーおよびコポリマーも適切である。本発明で使用される重合したα−オレフィンは、オレフィン誘導炭化水素ポリマーまたは触媒重合α−オレフィンとしても知られる。重合α−オレフィン類は、次式を有するα−オレフィン類から調製され、式中、Ｒは、Ｃ６〜Ｃ５０のアルキル、好ましくはＣ１８〜Ｃ４０のアルキルであり、Ｒ１は、水素またはＣ６〜Ｃ５０のアルキル、好ましくは水素である。
【００３５】
【化８】
2009534220.tif 000009
【００３６】
その重合方法は、本願に引用して援用する米国特許第４０６０５６９号に記載されている。そのα−オレフィンは、フリーラジカル触媒の存在下で重合する。フリーラジカル触媒の性質は決定的に重要ではない。典型的なフリーラジカル触媒としては、過酸化物およびヒドロペルオキシドが挙げられる。フリーラジカル触媒対α−オレフィンのモル比は、約０．００５〜０．３５である。フリーラジカル触媒の有効存在量の便利な尺度は、その実効半減期であり、それは実効半減期の数字に基づく反応時間の尺度として採用される。一般に、１〜２０時間の反応時間となる実効半減期が適当である。重合は低圧で行う。必要となる圧力は、フリーラジカルまたはα−オレフィンの蒸発を防ぐために必要なものだけである。かかる圧力は、一般的にはゲージ圧で約５００重量ポンド毎平方インチ（５００ｐｓｉｇ）未満である。重合温度は、フリーラジカル触媒が０．５時間と３時間の間の実効半減期を有するように一般的には設定する。これは言い換えるとフリーラジカル触媒が分解する温度の関数である。過酸化物およびヒドロペルオキシドについては、上記の温度は、一般に約４０℃〜２５０℃の範囲である。採用される反応温度は、触媒として使用する特定の過酸化物またはヒドロペルオキシドの分解温度に依存する。
【００３７】
重合したα−オレフィン類は、それらが、それらが由来するα−オレフィンより高い粘度および大きい硬度を有するがそれらより低い融点または凝固点を有することを特徴とする。これは、典型的な炭化水素ポリマーが、それらが由来する炭化水素モノマーより高い粘度および大きい硬度を有し、しかしそれでもより高い融点および凝固点を有することとは対照的である。それらの比較的低い分子量のために、重合したα−オレフィン類は、ポリマーワックスまたは重合α−オレフィンワックスとしても知られる。
【００３８】
重合α−オレフィン類は市販されている。適当な重合α−オレフィン類は、登録商標ＶＹＢＡＲのもとでＰｅｔｒｏｌｉｔｅ  Ｃｏｒｐｏｒａｔｉｏｎ社のＢａｒｅｃｏ  Ｄｉｖｉｓｉｏｎから市販されており、それは個体（例えば、ＶＹＢＡＲ  １０３、ＶＹＢＡＲ  ２６０）または液体（例えば、ＶＹＢＡＲ  ８２５）の形で入手できる。（ＶＹＢＡＲは、Ｐｅｔｒｏｌｉｔｅ  Ｃｏｒｐｏｒａｔｉｏｎ社の商標である）。液体の形より固体の形での重合α−オレフィンの使用が好ましい。
【００３９】
ＶＹＢＡＲ（登録商標）は、低圧におけるフリーラジカル条件下でα−オレフィン類を重合することによって調製された重合α−オレフィンである。ポリマーは独特であり、ここでα−オレフィンポリマー類は出発モノマーより高い分子量、より大きい粘度およびより大きい硬度を一般に有するけれども、ＶＹＢＡＲポリマー類は、出発モノマーより低い融点および凝固点を一般に有する。採用されるモノマー類は、主として式ＲＣＨ＝ＣＨ２のα−オレフィン類であり、またはα−オレフィン類、ビニリデン化合物類、内部オレフィン類および飽和炭化水素類の混合物であり、上記式中、Ｒは、約４〜５０個の炭素原子を有するアルキル基である。α−オレフィン類が主として使用されるため、この用語がα−オレフィン類およびα−オレフィン類、ビニリデン類、内部オレフィン類および飽和炭化水素類の様々な組合せの混合物の両方を示すためにしばしば使用される。
【００４０】
適当な分枝炭化水素類の例としては、Ｂａｋｅｒ  Ｐｅｔｒｏｌｉｔｅ  Ｃｏｒｐ．社から入手できるＶＹＢＡＲ（登録商標）２５３、約５２０の数平均分子量、約６７℃の軟化点（ＡＳＴＭ法Ｄ３６により測定）および約５〜約１０の分枝度を有するα−オレフィン、が挙げられる。この材料は、ペンダント炭化水素側鎖を有するエチレン構造に基づくポリ−α−オレフィンまたはポリ−１−アルケンとも呼ばれるポリマーである。また、２，８００の数平均分子量のＶＹＢＡＲ（登録商標）１０３、２，６００の数平均分子量のＶＹＢＡＲ（登録商標）２６０、およびＶＹＢＡＲ（登録商標）Ｘ−シリーズポリマー、例えば、Ｘ−６０４４、Ｘ−６０５９、Ｘ−６０２８なども適する。また、酸化炭化水素類、例えばポリエチレン系酸化材料およびマイクロクリスタリン系酸化材料などのＰｅｔｒｏｌｉｔｅ社から入手できるもの、例えばＣＡＲＤＩＳ（登録商標）材料およびＰＥＴＲＯＮＡＵＢＡ（登録商標）材料も適する。
【００４１】
特に好ましい分枝ポリオレフィンは、アルケン類、Ｃ＞１０（１０個より多い炭素原子）のマクロモノマーがα−重合されており、７４℃（１６５．２°Ｆ）の軟化点を有すると説明されている、Ｘ−６０３１（登録商標）（ａ．ｋ．ａ．Ｖｙｂａｒ（登録商標）１０３）、ＣＡＳ  ＃６８５２７−０８−２、である。
【００４２】
本発明で採用される第３のワックスに関しては、一般に、疎水性コーティングを形成する任意の適当なワックスを本発明では採用することができる。したがって、動物ワックス、植物ワックス、ミネラルワックスおよび合成ワックスを採用することができる。
【００４３】
一般的に言えば、ワックスは、周囲温度で個体であり、その融点のすぐ上で低粘度を有する物質である。一般的に、ワックスは次の性質：（１）結晶質乃至微晶質の構造、（２）摩擦されたとき光沢を得る能力（グリースとは異なる）、（３）適当な溶媒により、または、他のワックスと混合されたとき、ペーストまたはゲルを生成する能力、（４）融点のすぐ上での低粘度、を有する物質である。本願に引用して援用するグラントとハックの化学辞典（Grant & Hackh's Chemical Dictionary）（第５版）、６２８頁を参照されたい。脂肪類は三価低級アルコールのエステルなので、ワックスは、脂肪類とは異なる。
【００４４】
下記は、採用することができる例示的なワックスの種類である：
【００４５】
【表１】
2009534220.tif 000010
【００４６】
１つの好ましいワックスは、高度に分枝していない飽和または不飽和の炭化水素ポリマーである。好ましくは、第３のワックスは実質的に線状である。１つの好ましい実施形態において、第３のワックスは、３，０００以下の分子量、１３０℃を下回る融点、および低い溶融粘度を備えたポリマーを形成するポリエチレンの完全に飽和したホモポリマー類、または様々なアルケンモノマー類のコポリマーである。適用できるワックス類としては、Ｐｅｔｒｏｌｉｔｅ  Ｃｏｒｐ．社（ミズーリ州セントルイス）から入手できる「ＰＯＬＹＷＡＸ」が挙げられる。
【００４７】
ＰＯＬＹＷＡＸ（登録商標）は、線状ポリエチレンワックスである。特に好ましいワックスは、約４００の重量平均分子量と７９．５℃（１７５．１°Ｆ）の融点を有するポリエチレンホモポリマーとして記載されている、Ｘ−２０７１（登録商標）（ａ．ｋ．ａ．Ｐｏｌｙｗａｘ（登録商標）４００）、ＣＡＳ  ＃９００２−８８−４、である。
【００４８】
上で明らかにしたワックス混合物は、本願の発明における意図した目的に対して役立つ任意の濃度で使用することができる。一般に、良好な結果は、バインダ有りまたは無しで約０．０２〜約０．１２ｇ／ｍ２、好ましくは約０．０３〜約０．０９ｇ／ｍ２の濃度で得られている。
【００４９】
任意のバインダもまた、それが意図した効果に役立つという条件で、本発明の滑性層に使用することができる。好ましい実施形態においては、熱可塑性のポリマーバインダが使用される。かかる材料の例としては、例えば、ポリ（スチレン−コ−アクリロニトリル）（７０／３０重量比）、ポリ（ビニルアルコール−コ−ブチラール）（Ｍｏｎｓａｎｔｏ  Ｃｏｒｐ．社によりＢｕｔｖａｒ  ７６．ＲＴＭ．として市販されている）、ポリ（ビニルアルコール−コ−アセタール）、ポリ（ビニルアルコール−コ−ベンザール）、ポリスチレン、ポリ（酢酸ビニル）、酢酸酪酸セルロース、酢酸プロピオン酸セルロース、酢酸セルロース、エチルセルロース、三酢酸セルロース、ポリ（メタクリル酸メチル）、メタクリル酸メチルのコポリマーなどが挙げられる。本発明の別の好ましい実施形態において、熱可塑性バインダは、酢酸プロピオン酸セルロースまたはポリビニルアセタールである。
【００５０】
本発明の滑性層に使用される任意的なバインダの量は、決定的に重要ではない。一般に、バインダは、約０．１〜約２ｇ／ｍ２の量で使用することができる。
【００５１】
任意の色素を、それが熱の作用によって色素受容層に移動できることを条件として、本発明の色素供与体要素の色素層中に使用することができる。特に良好な結果が、昇華性色素により得られている。
【００５２】
好ましい実施形態は、次の構造Ｉに示す第１のマゼンタ色素：
【００５３】
【化９】
2009534220.tif 000011
【００５４】
（上記式中、Ｘは、ＮＲ３Ｒ４基またはヒドロキシル基を表し、Ｒ３およびＲ４は同じものまたは異なるものであってよく、独立に、アルキル基、アルケニル基、アリール基、アラルキル基、またはシクロアルキル基から選択され；Ｙ１およびＹ２は、それぞれ独立に、Ｙ１およびＹ２の１つが窒素原子であることを条件として、炭素原子または窒素原子から選択され；Ｚは、別の環と縮合していてもよい５員または６員の窒素含有複素環を形成するために必要な原子団を表し；Ｒ１およびＲ２は、それぞれ独立に、水素原子、ハロゲン原子、アルキル基、アルケニル基、アルコキシ基、アルキルアミノ基、アセトアミド基、スルホンアミド基、アリール基、アラルキル基、またはシクロアルキル基から選択される。）
を少なくとも含むマゼンタ色素を単独で、および場合により、構造ＩＩの第２のマゼンタ色素を含む組合せで利用する。さらなるマゼンタ色素をその組合せに加えることができる。
【００５５】
【化１０】
2009534220.tif 000012
【００５６】
上記式中、
Ｒ１は、１〜１０個の炭素原子を有するアルキル基、５〜７個の炭素原子を有するシクロアルキル基、または６〜１０個の炭素原子を有するアリール基を表し；
Ｒ２は、１〜１０個の炭素原子を有するアルコキシ基、６〜１０個の炭素原子を有するアリールオキシ基、ナフトキシ、ＮＨＲ５、ＮＲ５、またはＲ６を表し；
Ｒ３およびＲ４は、それぞれ独立に、Ｒ１であるか、またはＲ３およびＲ４のどちらかまたは両方が、アニリノ窒素の結合位置に対してオルト位で芳香環の炭素原子に結合して５員環または６員環を形成することができ、あるいはＲ３およびＲ４は、それらが結合している窒素と一緒になって５員または６員の複素環を形成することができ；
Ｒ５およびＲ６は、それぞれ独立に、１〜１０個の炭素原子を有するアルキル基、５〜７個の炭素原子を有するシクロアルキル基、または６〜１０個の炭素原子を有するアリール基を表すか、Ｒ５およびＲ６は、それらが結合している窒素と一緒になって５員または６員の複素環を形成することができ；
Ｚは、水素または５員環もしくは６員環を完成するために必要な原子を表す。
【００５７】
構造Ｉの１つ以上の色素を、組成物の１０〜９０重量％、例えば、組成物の１５〜９０重量％または２５〜７５重量％の全体量で含有させることができる。構造Ｉは、次の通りであり、
【００５８】
【化１１】
2009534220.tif 000013
【００５９】
上記式中、Ｘは、ＮＲ３Ｒ４基またはヒドロキシル基を表し、Ｒ３およびＲ４は同じものまたは異なるものであってよく、独立に、アルキル基、アルケニル基、アリール基、アラルキル基、またはシクロアルキル基から選択され；Ｙ１およびＹ２は、それぞれ独立に、Ｙ１およびＹ２の１つが窒素原子であることを条件として、炭素原子または窒素原子から選択され；Ｚは、別の環と縮合していてもよい５員または６員の窒素含有複素環を形成するために必要な原子団を表し；Ｒ１およびＲ２は、それぞれ独立に、水素原子、ハロゲン原子、アルキル基、アルケニル基、アルコキシ基、アルキルアミノ基、アセトアミド基、スルホンアミド基、アリール基、アラルキル基、またはシクロアルキル基から選択される。いくつかの実施形態の構造Ｉによれば、Ｙ１は炭素原子であり得、Ｙ２は窒素原子であり得、ＸはＮＲ３Ｒ４基であり得、ここでＲ３およびＲ４は同じまたは異なるアルキルであってよく、Ｚは５員の窒素含有複素環であり得、Ｒ１は水素またはアルキル基であり得、Ｒ２はアルキル基であり得る。
【００６０】
構造Ｉの色素は、次の通りであり得て、
【化１２】
2009534220.tif 000014
ここでＲ３およびＲ４は同じものまたは異なるものであることができ、独立に、アルキルおよびアルケニルから選択され；Ｒ２は、Ｃ１〜６アルキルであることができ；Ｒ５は、Ｃ１〜１０アルキル基、Ｃ５〜７シクロアルキル基、またはＣ６〜１０アルキル基であり得る。いくつかの実施形態によれば、構造Ｉの色素は、次の通りであり得る。
【００６１】
【化１３】
2009534220.tif 000015
【００６２】
構造Ｉ、ＩａおよびＩｂの色素を形成する方法は、技術的に知られており、例えば、米国特許第５，４７６，９４３号および第５，５３２，２０２号の中に見出すことができる。
【００６３】
構造ＩＩのマゼンタ色素を組成物中に含有させることができる。構造ＩＩの１つ以上の色素を、組成物の１０〜９０重量％、例えば、組成物の１０〜８５重量％または２５〜７５重量％の全体量で含有させることができる。構造ＩＩのマゼンタ色素は、次の式を有しており、
【００６４】
【化１４】
2009534220.tif 000016
【００６５】
上記式中、
Ｒ１は、１〜１０個の炭素原子を有するアルキル基、５〜７個の炭素原子を有するシクロアルキル基、または６〜１０個の炭素原子を有するアリール基を表し；
Ｒ２は、１〜１０個の炭素原子を有するアルコキシ基、６〜１０個の炭素原子を有するアリールオキシ基、ナフトキシ、ＮＨＲ５、ＮＲ５、またはＲ６を表し；
Ｒ３およびＲ４は、それぞれ独立に、Ｒ１であるか、またはＲ３およびＲ４のどちらかまたは両方が、アニリノ窒素の結合位置に対してオルト位で芳香環の炭素原子に結合して５員環または６員環を形成することができ、あるいはＲ３およびＲ４は、それらが結合している窒素と一緒になって５員または６員の複素環を形成することができ；
Ｒ５およびＲ６は、それぞれ独立に、１〜１０個の炭素原子を有するアルキル基、５〜７個の炭素原子を有するシクロアルキル基、または６〜１０個の炭素原子を有するアリール基を表すか、Ｒ５およびＲ６は、それらが結合している窒素と一緒になって５員または６員の複素環を形成することができ；
Ｚは、水素または５員環もしくは６員環を完成するために必要な原子を表す。
【００６６】
いくつかの実施形態によれば、構造ＩＩにおいて、Ｒ１はフェニルまたはメチルであり得、Ｒ３およびＲ４は、それぞれ独立に、メチルまたはエチルから選択することができ、Ｒ２は、Ｒ５およびＲ６のそれぞれが独立にメチルまたはエチルから選択されるＮＲ５Ｒ６であり得る。いくつかの実施形態によれば、構造ＩＩは、次の通りであり得る。
【００６７】
【化１５】
2009534220.tif 000017
【００６８】
マゼンタ色素の組合せは、構造Ｉｂおよび構造ＩＩａの組合せであり得る。
【００６９】
技術的に知られているさらなるマゼンタ色素を、構造ＩおよびＩＩのマゼンタ色素を含有するマゼンタ色素の組合せに加えることができる。例えば既知のマゼンタ色素としては、ＭＳ  Ｒｅｄ  Ｇ（ディスパースレッド６０、三井東圧化学社製）、マクロレックスバイオレットＲ（ディスパースバイオレット２６、バイエル社製）、および以下に示す構造ＩＩＩおよびＩＶの色素が挙げられる。典型的なさらなる色素としては、以下の構造ＩＩＩａ、ＩＶａ、およびＩＶｂの色素、またはそれらの組合せが挙げられる。
【００７０】
構造ＩＩＩの色素は、次の通りである。
【００７１】
【化１６】
2009534220.tif 000018
【００７２】
上記式中、Ｒ１およびＲ２は、それぞれ独立に、水素、ヒドロキシル、ハロゲン、Ｃ１〜４アルキル、またはＣ１〜４アルコキシから選択される。いくつかの実施形態によれば、Ｒ１およびＲ２は、構造ＩＩＩａを生ずる水素であり得る。
【００７３】
【化１７】
2009534220.tif 000019
【００７４】
構造ＩＶの色素は、次の通りであり、
【化１８】
2009534220.tif 000020
【００７５】
上記式中、Ｒ１およびＲ２は、それぞれ独立に、水素、Ｃ１〜６アルキルまたはアリル、Ｃ５〜７シクロアルキル、Ｃ５〜１０アリールであるか、Ｒ１およびＲ２は、Ｒ１またはＲ２が結合している窒素、および窒素原子に結合している炭素に対してオルトのいずれかの炭素原子を含むことができる５員または６員の複素環を形成することができ；
Ｒ３は、水素、Ｃ１〜６アルキル、Ｃ５〜１０アリール、アルキルチオ、またはハロゲンであり；
Ｒ４は、シアノ、チオシアナト、アルキルチオ、またはアルコキシカルボニルであり；
Ｒ５は、Ｃ１〜６アルキル、Ｃ５〜１０アリール、またはＮＨＡであり、ここでＡは、アシル基またはスルホニル基である。構造ＩＶの典型的な色素としては、
【化１９】
2009534220.tif 000021
および
【化２０】
2009534220.tif 000022
が挙げられる。
【００７６】
本明細書に記載のマゼンタ色素の組合せは、サーマルプリントによって画像を形成する感熱色素供与体要素の色素供与体層中に使用することができる。その色素供与体層は、マゼンタ色素の組合せ単独、またはサーマルプリントに適する色素を含有する多色領域（パッチ）を含むことができる。本明細書で使用する「色素」とは、１つ以上の染料、顔料、着色料、またはそれらの組合せであることができ、当業者には知られているバインダまたは担体中に場合によって存在することができる。例えば、色素層は、マゼンタ色素の組合せを含有し、少なくとも１つのビス−ピラゾロンメチン色素および少なくとも１つの他のピラゾロンメチン色素を含むイエロー色素供与体パッチ、ならびに少なくとも１つのインドアニリンシアン色素を含むシアン色素供与体パッチをさらに含む。
【００７７】
熱によって転写可能な任意の色素を、色素供与体要素の色素供与体層に使用することができる。その色素は、色相、耐光性、ならびに色素供与体層のバインダおよび色素画像受容層中の色素の溶解性を考慮に入れることによって選択することができる。適当なマゼンタ色素の組合せは上で論じられている。
【００７８】
昇華可能な色素の例としては、アントラキノン色素類、例えば、スミカロンバイオレットＲＳ（登録商標）（住友化学社製）、ダイアニックスファストバイオレット３Ｒ−ＦＳ（登録商標）（三菱化学工業社製）、ならびにカヤロンポリオールブリリアントブルーＮ−ＢＧＭ（登録商標）およびＫＳＴブラック１４６（登録商標）（日本化薬社製）；アゾ色素類、例えば、カヤロンポリオールブリリアントブルーＢＭ（登録商標）、カヤロンポリオールダークブルー２ＢＭ（登録商標）、およびＫＳＴブラックＫＲ（登録商標）（日本化薬社製）、スミカロンジアゾブラック５Ｇ（登録商標）（住友化学社製）、ならびにミクタゾールブラック５ＧＨ（登録商標）（三井東圧化学社製）など；直接色素、例えば、ダイレクトダークグリーンＢ（登録商標）（三菱化学工業社製）ならびにダイレクトブラウンＭ（登録商標）およびダイレクトファストブラックＤ（登録商標）（日本化薬社製）など；酸性色素、例えば、カヤノールミリングシアニン５Ｒ（登録商標）（日本化薬社製）など；塩基性色素、例えば、スミカクリルブルー６Ｇ（登録商標）（住友化学社製）、およびアイゼンマラカイトグリーン（登録商標）（保土谷化学工業社製）など；またはその開示を本願に引用して援用する米国特許第４，５４１，８３０号に開示されている任意の色素が挙げられる。上記色素は、単色を得るために単独または組合せで使用することができる。その色素は、約０．０５〜約１ｇ／ｍ２の被覆量で使用すればよく、好ましくは疎水性である。
【００７９】
さらなるマゼンタ色素、イエロー色素、およびシアン色素を含めたさらなる好適な色素類の例としては、以下に限定はされないが、ジアリールメタン色素類；トリアリールメタン色素類；チアゾール色素類、例えば、５−アリールイソチアゾール色素など；メロシアニン色素等のメチン色素類、例えば、アミノピラゾロンメロシアニン色素；アゾメチン色素類、例えば、インドアニリン色素、アセトフェノンアゾメチン色素、ピラゾロアゾメチン色素、イミダゾールアゾメチン色素、イミダゾアゾメチン色素、ピリドンアゾメチン色素、トリシアノプロペンアゾメチン色素など；キサンテン色素類；オキサジン色素類；シアノメチレン色素類、例えばジシアノスチレン色素およびトリシアノスチレン色素など；チアジン色素類；アジン色素類；アクリジン色素類；アゾ色素類、例えば、ベンゼンアゾ色素、ピリドンアゾ色素、チオフェンアゾ色素、イソチアゾールアゾ色素、ピロールアゾ色素、ピラールアゾ（ｐｙｒｒａｌｅａｚｏ）色素、イミダゾールアゾ色素、チアジアゾールアゾ色素、トリアゾールアゾ色素、およびジスアゾ色素など；アリーリデン色素類、例えば、α−シアノアリーリデンピラゾロン色素およびアミノピラゾロンアリーリデン色素など；スピロピラン色素類；インドリノスピロピラン色素類；フルオラン色素類；ローダミンラクタム色素類；ナフトキノン色素類、例えば、２−カルバモイル−４−［Ｎ−（ｐ−置換アミノアリール）イミノ］−１，４−ナフタキノンなど；アントラキノン色素類；ならびにキノフタロン色素類を挙げることができる。本件で使用することができる色素の具体例としては、次のものが挙げられる：
【００８０】
Ｃ．Ｉ．（カラーインデックス）ディスパースイエロー５１、３、５４、７９、６０、２３、７、および１４１；
Ｃ．Ｉ．ディスパースブルー２４、５６、１４、３０１、３３４、１６５、１９、７２、８７、２８７、１５４、２６、および３５４；
Ｃ．Ｉ．ディスパースレッド１３５、１４６、５９、１、７３、６０、および１６７；
Ｃ．Ｉ．ディスパースオレンジ１４９；
Ｃ．Ｉ．ディスパースバイオレット４、１３、３６、５６、および３１；
Ｃ．Ｉ．ディスパースイエロー５６、１４、１６、２９、および２３１；
Ｃ．Ｉ．ソルベントブルー７０、３５、３６、５０、４９、１１１、１０５、９７、および１１；
Ｃ．Ｉ．ソルベントレッド１３５、８１、１８、２５、１９、２３、２４、１４３、１４６、および１８２；
Ｃ．Ｉ．ソルベントバイオレット１３；
Ｃ．Ｉ．ソルベントブラック３；ならびに
Ｃ．Ｉ．ソルベントグリーン３。
【００８１】
使用することができる昇華可能な色素または拡散性色素のさらなる例としては、アントラキノン色素類、例えば、スミカロンバイオレットＲＳ（登録商標）（住友化学社製）、ダイアニックスファストバイオレット３Ｒ−ＦＳ（登録商標）（三菱化学工業社製）、ならびにカヤロンポリオールブリリアントブルーＮ−ＢＧＭ（登録商標）およびＫＳＴブラック１４６（登録商標）（日本化薬社製）；アゾ色素類、例えば、カヤロンポリオールブリリアントブルーＢＭ（登録商標）、カヤロンポリオールダークブルー２ＢＭ（登録商標）、およびＫＳＴブラックＫＲ（登録商標）（日本化薬社製）、スミカロンジアゾブラック５Ｇ（登録商標）（住友化学社製）、ならびにミクタゾールブラック５ＧＨ（登録商標）（三井東圧化学社製）など；直接色素、例えば、ダイレクトダークグリーンＢ（登録商標）（三菱化学工業社製）ならびにダイレクトブラウンＭ（登録商標）およびダイレクトファストブラックＤ（登録商標）（日本化薬社製）など；酸性色素、例えば、カヤノールミリングシアニン５Ｒ（登録商標）（日本化薬社製）など；塩基性色素、例えば、スミカクリルブルー６Ｇ（登録商標）（住友化学社製）、およびアイゼンマラカイトグリーン（登録商標）（保土谷化学工業社製）などが挙げられる。
【００８２】
別の好ましい実施形態は、少なくとも次の構造ＸＸの第１のシアン色素を含むシアン色素を単独または組合せで利用する。
【００８３】
【化２１】
2009534220.tif 000023
【００８４】
上記式中：Ｒ１およびＲ２は、それぞれ独立に、水素；１〜約６個の炭素原子を有するアルキル基；約５〜約７個の炭素原子を有するシクロアルキル基；アリル基；またはアルキル、アリール、アルコキシ、アリールオキシ、アミノ、ハロゲン、ニトロ、シアノ、チオシアノ、ヒドロキシ、アシルオキシ、アシル、アルコキシカルボニル、アミノカルボニル、アルコキシカルボニルオキシ、カルバモイルオキシ、アシルアミノ、ウレイド、イミド、アルキルスルホニル、アリールスルホニル、アルキルスルホンアミド、アリールスルホンアミド、アルキルチオ、アリールチオ、トリフルオロメチルなど、例えば、メチル、エチル、プロピル、イソプロピル、ブチル、ペンチル、ヘキシル、メトキシエチル、ベンジル、２−メタンスルホンアミドエチル、２−ヒドロキシエチル、２−シアノエチル、メトキシカルボニルメチル、シクロヘキシル、シクロペンチル、フェニル、ピリジル、ナフチル、チエニル、ピラゾリル、ｐ−トリル、ｐ−クロロフェニル、ｍ−（Ｎ−メチル−スルファモイル）フェニルメチル、 メチルチオ、ブチルチオ、ベンジルチオ、メタンスルホニル、ペンタンスルホニル、メトキシ、エトキシ、２−メタン−スルホンアミドエチル、２−ヒドロキシエチル、２−シアノエチル、メトキシ−カルボニル−メチル、イミダゾリル、ナフチルオキシ、フリル、ｐ−トリルスルホニル、ｐ−クロロフェニルチオ、ｍ−（Ｎ−メチルスルファモイル）フェノキシ、エトキシカルボニル、メトキシエトキシカルボニル、フェノキシカルボニル、アセチル、ベンゾイル、Ｎ，Ｎ−ジメチルカルバモイル、ジメチルアミノ、モルホリノ、アニリノ、ピロリジノなどの１つ以上の基により置換されている前記アルキル基、シクロアルキル基またはアリル基を表し；
各Ｒ３は、独立に、水素、Ｒ１およびＲ２について上記の通りの置換または非置換アルキル、シクロアルキルもしくはアリル、アルコキシ、アリールオキシ、ハロゲン、チオシアノ、アシルアミド、ウレイド、アルキルスルホンアミド、アリールスルホンアミド、アルキルチオ、アリールチオまたはトリフルオロメチルを表し；
あるいはＲ３の任意の２つは、一緒になって５員または６員の環状炭素または複素環を形成していてもよく；
あるいはＲ３の１つまたは２つがＲ１およびＲ２のいずれかまたは両方と結合して５〜７員環を完成していてもよく；
ｍは、０〜４の整数であり；
Ｘは、水素、ハロゲンを表すか、Ｙと一緒になって６員の芳香環を完成するために必要な原子を表して、縮合二環式キノンイミン、例えばナフトキノンイミンなどを形成することができ；
Ｊは、ＮＨＣＯＲ４、ＮＨＣＯ２Ｒ４、ＮＨＣＯＮＨＲ４またはＮＨＳＯ２Ｒ４を表し、ＸがＹと結合している場合、Ｊは、ＣＯＮＨＲ４、ＳＯ２ＮＨＲ４、ＣＮ、ＳＯ２Ｒ４またはＳＣＮを表すことを条件として、その場合はしかしながらＲ４は水素ではあり得ず；
Ｒ４はＲ１と同じであるか、６〜１０個の炭素原子を有するアリール基、５〜１０個の原子を有するヘタリール基、またはＲ１およびＲ２に対して上で掲げたような１つ以上の基により置換されている前記アリール基またはヘタリール基を表し；
Ｙは、Ｒ４と同じであるか、アシルアミノであり、あるいは上記のようにＸと一緒になっていてもよい。
【００８５】
その他の適当なシアン色素としては、カヤセットブルー７１４（ソルベントブルー６３、日本化薬社製）、フォロンブリリアントブルーＳ−Ｒ（ディスパースブルー３５４、Ｓａｎｄｏｚ  Ｋ．Ｋ．社製）、ソルベントブルー６３、および以下の構造のシアン色素を挙げることができる。
【００８６】
【化２２】
2009534220.tif 000024
2009534220.tif 000025
および
2009534220.tif 000026
【００８７】
ここで、Ｒ１およびＲ２は、それぞれ独立に、アルキル基、シクロアルキル基、アリール基、複素環基を表すか、Ｒ１およびＲ２は一緒になって、複素環を閉じるために必要な原子を表すか、Ｒ１および／またはＲ２は、Ｒ６および／またはＲ７と一緒になって、ベンゼン環に縮合している複素環を閉じるために必要な原子を表し；Ｒ３およびＲ４は、それぞれ独立に、アルキル基、またはアルコキシ基を表し；Ｒ５、Ｒ６、Ｒ７およびＲ８は、それぞれ独立に、水素、アルキル基、シクロアルキル基、アリール基、アルコキシ基、アリールオキシ基、カーボンアミド基、スルファミド基、ヒドロキシ、ハロゲン、ＮＨＳＯ２Ｒ９、ＮＨＣＯＲ９、ＯＳＯ２Ｒ９、またはＯＣＯＲ９を表すか、あるいはＲ５とＲ６は一緒になって、および／またはＲ７とＲ８は一緒になってベンゼン環に縮合している１つ以上の複素環を閉じるために必要な原子を表すか、あるいはＲ６および／またはＲ７はＲ１および／またはＲ２と一緒になって、ベンゼン環に縮合している複素環を閉じるために必要な原子を表し；Ｒ９は、アルキル基、シクロアルキル基、アリール基および複素環基を表す。
【００８８】
別の好ましい実施形態は、少なくとも次の構造Ｘの第１のイエロー色素を含むイエロー色素を単独または組合せで利用する。
【化２３】
2009534220.tif 000027
【００８９】
上記式中、Ｒ１およびＲ２は、それぞれ独立に選択することができ、置換されていてもよい低級アルキル基、置換されていてもよい低級アルケニル基または置換されていてもよいアリール基であり；
Ｒ３およびＲ４は、それぞれ独立に選択することができ、置換されていてもよい低級アルキル基、ジアルキルアミノ基、−ＣＯＯＲ５基または−ＣＯＮＲ６Ｒ７基であって、ここでＲ５は、置換されていてもよい低級アルキル基、置換されていてもよい低級アルケニル基または置換されていてもよいアリール基であり、Ｒ６およびＲ７は、それぞれ独立に選択することができ、水素原子、置換されていてもよい低級アルキル基、置換されていてもよい低級アルケニル基または置換されていてもよいアリール基である。
【００９０】
構造Ｘの好ましいイエロー色素は、特に次の構造を有する。
【化２４】
2009534220.tif 000028
【００９１】
別の好ましい実施形態は、少なくとも次の構造ＸＩの第１のイエロー色素を含むイエロー色素を単独または組合せで利用する。
【化２５】
2009534220.tif 000029
【００９２】
上記式中、Ｒ１は、１〜約１０個の炭素原子を有する置換または非置換アルキル基、約５〜約７個の炭素原子を有するシクロアルキル基または約６〜約１０個の炭素原子を有するアリール基を表し；
Ｒ２は、１〜約１０個の炭素原子を有する置換または非置換アルコキシ基、約６〜約１０個の炭素原子を有する置換または非置換アリールオキシ基、ＮＨＲ６、ＮＲ６Ｒ７またはベンゼン環に縮合している６員環を完成するのに必要な原子を表し；
Ｒ３およびＲ４は、それぞれＲ１を表すか、Ｒ３およびＲ４は、それらが結合している窒素と一緒になって５員または６員の複素環を形成することができ；
Ｒ５は、水素、ハロゲン、カルバモイル、アルコキシカルボニル、アシル、１〜約１０個の炭素原子を有する置換または非置換アルキルまたはアルコキシ基、約５〜約７個の炭素原子を有するシクロアルキル基、約６〜約１０個の炭素原子を有するアリール基、あるいはジアルキルアミノ基を表し；
Ｒ６およびＲ７は、それぞれ独立に、１〜約１０個の炭素原子を有する置換または非置換アルキル基、約５〜約７個の炭素原子を有するシクロアルキル基または約６〜約１０個の炭素原子を有するアリール基を表し、Ｒ６およびＲ７は、それらが結合している窒素と一緒になって５員または６員の複素環を形成することができ；
Ｚは、水素または５員または６員の環を完成するために必要な原子を表す。
【００９３】
構造ＸＩの好ましいイエロー色素は、特に次の構造を有する。
【化２６】
2009534220.tif 000030
【００９４】
別の好ましい実施形態は、少なくとも次の構造ＸＩＩの第１のイエロー色素を含むイエロー色素を単独または組合せで利用する。
【化２７】
2009534220.tif 000031
【００９５】
上記式中、Ｒは、１〜６個の炭素原子を有する置換または非置換アルキル基または６〜約１０個の炭素原子を有する置換または非置換アリール基を表し；
Ｒ１およびＲ２は、それぞれ独立に、Ｒ１およびＲ２の１つだけがそのとき水素であることを条件としての水素、１〜約６個の炭素原子の置換または非置換アルキル基または約６〜約１０個の炭素原子の置換または非置換アリール基を表し、あるいはＲ１およびＲ２は、それらが結合している窒素と一緒になって複素環系を形成していてもよく；
Ｒ３は、Ｒであり；
ｎは、０または１を表し；
Ｚは、５員または６員の置換または非置換複素環を完成するために必要な原子を表す。
【００９６】
構造ＸＩＩの好ましいイエロー色素は、特に次の構造を有する。
【化２８】
2009534220.tif 000032
【００９７】
別の好ましい実施形態は、少なくとも次の構造ＸＩＩＩの第１のイエロー色素を含むイエロー色素を単独または組合せで利用する。
【化２９】
2009534220.tif 000033
【００９８】
上記式中、Ｒ１は、１〜８個の炭素原子を有するアルキル基またはシクロアルキル基であり；
Ｒ２は、水素原子、ハロゲン原子、置換されていてもよいアルコキシ基、置換されていてもよいアルキルチオ基または置換されていてもよいアリールチオ基であり；
Ｒ３は、３〜５個の炭素原子を有する分枝アルキル、Ｏ−置換オキシカルボニル基、Ｎ−置換基が環を形成していてもよいＮ−置換アミノカルボニル基、または窒素原子、酸素原子および硫黄原子からなる群から選択される１種類以上の２個以上のヘテロ原子を有する置換または非置換複素環である。
【００９９】
構造ＸＩＩＩの好ましいイエロー色素は、特に次の構造を有する。
【化３０】
2009534220.tif 000034
【０１００】
その他の適当なイエロー色素類としては、フォロンブリリアントブルーＳ−６ＧＬ（ディスパースイエロー２３１、Ｓａｎｄｏｚ  Ｋ．Ｋ．社製）、およびマクロレックスイエロー６Ｇ（ディスパースイエロー２０１、バイエル社製）、および次の構造のイエロー色素類を挙げることができる。
【０１０１】
【化３１】
2009534220.tif 000035
および
2009534220.tif 000036
【０１０２】
有用な色素のさらなる例としては、その開示を本願に引用して援用する米国特許第４，５４１，８３０号、同第４，６９８，６５１号、同第４，６９５，２８７号、同第４，７０１，４３９号、同第４，７５７，０４６号、同第４，７４３，５８２号、同第４，７６９，３６０号、同第４，７５３，９２２号、同第４，９１０，１８７号、同第５，０２６，６７７号、同第５，１０１，０３５号、同第５，１４２，０８９号、同第５，３７４，６０１号、同第５，４７６，９４３号、同第５，５３２，２０２号、同第５，８０４，５３１号、同第６，２６５，３４５号、および米国特許出願公開第２００３／０１８１３３１号に見出すことができる。
【０１０３】
その色素類は、単色の色素供与体層またはブラックの色素供与体層を得るために単独または組合せで使用することができる。その色素類は、約０．０５ｇ／ｍ２〜約１ｇ／ｍ２の量の被覆で使用することができる。様々な実施形態によれば、色素類は疎水性であり得る。
【０１０４】
サーマルプリントの間に、１つ以上の着色領域の少なくとも一部を色素供与体要素の色素供与体層から受容体要素に転写して、その受容体要素上に着色画像を形成することができる。色素供与体層は、色素を有さないラミネート領域（パッチ）を含有することができる。そのラミネート領域は、色素供与体要素上の１つ以上の着色領域に続くことができる。サーマルプリントの間に、そのラミネート領域全体を受容体要素に転写させることができる。色素供与体層は、１つ以上の着色領域および１つ以上のラミネート領域を含有することができる。例えば、色素供与体層は、受容体要素上に保護ラミネート層を備えた３つのカラー画像を形成するための、３つのカラーパッチ、例えば、イエロー、マゼンタ、およびシアン、ならびに透明なラミネートパッチを含有することができる。
【０１０５】
各色素供与体層パッチは、その層中の全成分の全体の乾燥重量に対して２０重量％〜９０重量％の範囲であり得る。効率を上げるためには高い量の色素が望ましいが、色素の量が高いほど供与体／受容体粘着の発生の増加をもたらす可能性がある。色素供与体層の効率によって、低めの量の色素を用いて異なる色素供与体層と同じ効率を達成することができる。その色素の割合は、理想的には特定の供与体と受容体の組合せを考慮して選択する。供与体中の色素の量の変動は、異なる色素のパッチ、例えば、シアンのパッチ、マゼンタのパッチ、およびイエローのパッチの間の効率を調和させることに役立つことができる。例えば、イエローおよび／またはマゼンタのパッチの色素量は、その層中の全成分の乾燥重量全体に対して２０重量％と７５重量％の間の色素、例えば３０重量％と５０重量％の間であり得る。シアンパッチの色素量は、その層中の全成分の乾燥重量全体に対して４０重量％と９０重量％の間の色素、例えば５５重量％と７５重量％の間であり得る。
【０１０６】
色素供与体層の各カラーパッチを形成するために、１つ以上の色素をポリマーバインダ中に分散させることができる。そのバインダは、０．０５ｇ／ｍ２〜５ｇ／ｍ２の量で使用することができる。そのポリマーバインダは、例えば、ポリカーボネート、ポリ（スチレン−コ−アクリロニトリル）、ポリ（スルホン）、ポリ（フェニレンオキシド）、以下に限定はされないが、酢酸水素フタル酸セルロース、酢酸セルロース、酢酸プロピオン酸セルロース、酢酸酪酸セルロース、または三酢酸セルロース等のセルロース誘導体、あるいはそれらの組合せであり得る。好ましくは、ポリマーバインダは、セルロースエーテルまたはセルロースエステル、例えば、エチルセルロースである。
【０１０７】
その色素供与体層は、各色の色素パッチについての色素対バインダ比を有することができる。例えば、イエロー色素対バインダ比は、０．３〜１．２、または０．５〜１．０であり得る。マゼンタ色素対バインダ比は、０．５〜１．５、または０．８〜１．２であり得る。シアン色素対バインダ比は、１．０〜２．５、または１．５〜２．０であり得る。
【０１０８】
様々な実施形態によれば、サブ層、例えば、接着もしくは結合層、色素障壁層、またはそれらの組合せは、支持体と色素供与体層の間に塗装することができる。そのサブ層は、１つ以上の層であり得る。その接着もしくは結合層は、色素供与体層を支持体に接着させることができる。適当な接着剤は、当業者には、例えば、Ｅ．Ｉ．ＤｕＰｏｎｔ  ｄｅ  Ｎｅｍｏｕｒｓ  ａｎｄ  Ｃｏｍｐａｎｙ社製のＴｙｚｏｒ  ＴＢＴ（登録商標）が知られている。色素障壁層としては、親水性ポリマーを挙げることができる。その色素障壁層は、改良された色素転写濃度を提供することができる。
【０１０９】
色素障壁層は、転写色素の濃度を改善するために本発明の色素供与体要素中に使用することができる。かかる色素障壁層材料としては、親水性材料、例えば、バニエ、ラムおよびボーマンによる米国特許第４，７１６，１４４号に記載され特許請求されているもの等が挙げられる。
【０１１０】
色素供与体要素の色素層は、グラビア印刷などの印刷技術によって支持体に塗布する、すなわち、そこに印刷することができる。
【０１１１】
色素供与体要素の色素供与体層は、支持体上に形成または塗装することができる。その色素供与体層組成物は、塗装用途のための溶媒中に溶解することができる。その色素供与体層は、以下に限定はされないが、グラビア印刷、スピンコーティング、ソルベントコーティング、押し出しコーティング、または当業者には知られているその他の方法などの技法によって支持体上に形成または塗装することができる。寸法安定性があり、サーマルプリントヘッドの熱に耐えられることを条件として、任意の材料を、本発明の色素供与体要素のための支持体として使用することができる。かかる材料としては、ポリ（エチレンテレフタレート）などのポリエステル類；ポリアミド類；ポリカーボネート類；グラシン紙；コンデンサ紙；酢酸セルロースなどのセルロースエステル類；ポリビニリデンフルオリドまたはポリ（テトラフルオロエチレン−コ−ヘキサフルオロプロピレン）などのフッ素ポリマー類；ポリオキシメチレンなどのポリエーテル類；ポリアセタール類；ポリスチレン、ポリエチレン、ポリプロピレンまたはメチルペンタンポリマー類などのポリオレフィン類；ならびにポリイミドアミド類およびポリエーテルイミド類などのポリイミド類が挙げられる。その支持体は、一般に約２〜約３０マイクロメートルの厚さを有する。それは、また、必要に応じて、サブ層、例えば、米国特許第４，６９５，２８８号または米国特許第４，７３７，４８６号に記載されているような材料を塗装することもできる。
【０１１２】
本発明の色素供与体要素と共に使用される色素受容性要素は、通常、その上に色素画像受容層を有する支持体を含む。その支持体は、ポリ（エーテルスルホン）、ポリイミド、セルロースエステル例えば酢酸セルロースなど、ポリ（ビニルアルコール−コ−アセタール）またはポリ（エチレンテレフタレート）などの透明なフィルムであり得る。その色素受容性要素の支持体は、また、バライタ塗装紙、ポリエチレン塗装紙、乳白ポリエステル（白色顔料をそこに組み込んだポリエステル）、アイボリー紙、コンデンサペーパーまたはデュポン社製タイベック（Tyvek（登録商標））などの合成紙のような反射性であることもできる。
【０１１３】
色素画像受容層は、例えば、ポリカーボネート、ポリウレタン、ポリエステル、ポリ塩化ビニル、ポリ（スチレン−コ−アクリロニトリル）、ポリ（カプロラクトン）またはそれらの混合物を含むことができる。色素画像受容層は、意図した目的に対して有効である任意の量で存在することができる。一般に、良好な結果は、約１〜約５ｇ／ｍ２の濃度で得られている。
【０１１４】
画像受容層のための支持体は、透明または反射性であり得、ポリマー支持体、合成紙支持体、またはセルロース紙支持体、あるいはそれらの積層物を含むことができる。透明な支持体の例としては、ポリ（エーテルスルホン）類、ポリイミド類、酢酸セルロースなどのセルロースエステル類、ポリ（ビニルアルコール−コ−アセタール）類、およびポリ（エチレンテレフタレート）のフィルム類が挙げられる。支持体は、所望される任意の厚さ、通常は約１０μｍ〜１０００μｍで使用することができる。さらなるポリマー層をその支持体と色素画像受容層の間に存在させることができる。例えば、ポリエチレンまたはポリプロピレン等のポリオレフィンをそこに使用することができる。二酸化チタン、酸化亜鉛などの白色顔料をそのポリマー層に添加して反射性を与えることができる。さらに、色素画像受容層への接着を改善するためにこのポリマー層上にサブ層を使用することができる。かかるサブ層は、その開示を本願に引用して援用する米国特許第４，７４８，１５０号、同第４，９６５，２３８号、同第４，９６５，２３９号、および同第４，９６５，２４１号に開示されている。受容体要素は、また、裏地層、例えばその開示を本願に引用して援用する米国特許第５，０１１，８１４号および同第５，０９６，８７５号に開示されているものなどを含むことができる。色素受容層のための支持体は、例えば、全体として本願に引用して援用する、同一出願人による米国特許第５，２４４，８６１号、欧州特許第０６７１２８１号、および米国特許第５，９２８，９９０号に開示されている。
【０１１５】
画像受容層中に使用するための組成物は、当技術では標準的であるシリコーンまたはフッ素系化合物等の離型剤も含むことができる。サーマルプリント中の粘着に対する抵抗は、かかる離型剤を色素受容層またはオーバーコート層に添加することによって高めることができる。様々な離型剤が、例えば、全体として本願に引用して援用する米国特許第４，８２０，６８７号および米国特許第４，６９５，２８６号に開示されている。
【０１１６】
色素供与体要素は、印刷中の色素供与体要素と受容体要素の間の粘着を減少または除去する粘着予防剤を含有することができる。粘着予防剤は、粘着予防剤が、色素供与体要素の複数の層を通って色素供与体層に拡散するかまたは滑性層から色素供与層に転写することが可能である限りは、色素供与体要素の任意の層に存在させることができる。例えば、粘着予防剤は、色素供与体層の１つ以上のパッチ中、支持体中、接着層中、色素障壁層中、滑性層中、またはそれらの組合せ中に存在させることができる。様々な実施形態によれば、粘着予防剤は、滑性層中、色素供与体層中、またはその両方に存在させることができる。様々な実施形態によれば、粘着予防剤は、色素供与体層中である。粘着予防剤は、色素供与体層の１つ以上の着色パッチ中またはそれらの組合せ中であり得る。複数の色素パッチが色素供与体層中に存在する場合、粘着予防剤は、印刷される色素供与体層の最後のパッチ中、一般的にはシアン層中に存在させることができる。しかし、色素パッチは、任意の順序であることができる。例えば、色素供与体要素において、シアン、マゼンタ、およびイエローの繰返しパッチがそのそれぞれの順序で使用される場合、各組で印刷される最後のパッチとしてのイエローパッチは、粘着予防剤を含有することができる。その粘着予防剤は、シリコーン含有またはシロキサン含有ポリマーであり得る。適当なポリマーとしては、グラフトポリマー類、ブロックポリマー類、コポリマー類、およびポリマーブレンド類または混合物類を挙げることができる。適当な粘着予防剤は、例えば、米国特許出願公開第２００５／００５９５５０Ａ１号および同第２００５／００５９５５２Ａ１号に記載されている。
【０１１７】
場合によっては、当業者には知られている離型剤もまた、色素供与体要素の例えば色素供与体層、滑性層、またはその両方に添加することができる。適当な離型剤としては、例えば、米国特許第４，７４０，４９６号および同第５，７６３，３５８号に記載されているものを挙げることができる。
【０１１８】
様々な実施形態によれば、色素供与体層は、可塑剤を含まなくてもよい。しかし、可塑剤が使用される場合、色素供与体層中に可塑剤を含有させることによって色素供与体の効率を増すことができる。色素供与体要素は、技術的に知られている可塑剤類、例えば、米国特許第５，８３０，８２４号および同第５，７５０，４６５号、ならびにそこに開示されている参考文献に記載されているものを含有することができる。適当な可塑剤類は、２５℃未満のガラス転移温度（Ｔｇ）、２５℃未満の融点（Ｔｍ）、またはその両方を有する化合物として定義することができる。本発明に対して有用な可塑剤としては、低分子量の可塑剤類および高分子量の可塑剤類、例えば、オリゴマーまたはポリマーの可塑剤類を挙げることができる。適当な可塑剤類の例としては、脂肪族ポリエステル類、エポキシ化油類、塩素化炭化水素類、ポリ（エチレングリコール）類、ポリ（プロピレングリコール）類、およびポリ（ビニルエチルエーテル）（ＰＶＥＥ）を挙げることができる。可塑剤の分子量は、印刷中の可塑剤の色素受容層への移動を最低限にするために、４５０以上であり得る。可塑剤は、バインダの重量の１〜５０％、例えば５％〜３５％の量で存在させることができる。
【０１１９】
可塑剤として適当な脂肪族ポリエステル類は、コハク酸、グルタル酸、アジピン酸、ピメリン酸、スベリン酸、アゼライン酸、およびセバシン酸から誘導することができる。脂肪族ポリエステル類は、１つ以上の末端の官能基、例えば、カルボキシル基、ヒドロキシル基、または各アルコキシル基が１〜１８個の炭素原子であり得るアルコキシル基を有することができる。適当な脂肪族ポリエステル類の例としては、ドラペックス（Ｄｒａｐｅｘ）４２９などのドラペックス可塑剤類（Ｃｒｏｍｐｔｏｎ／Ｗｉｔｃｏ  Ｃｏｒｐｏｒａｔｉｏｎ社製、米国コネチカット州ミドルベリ）、およびアドメックス（Ａｄｍｅｘ）４２９などのアドメックス可塑剤類（Ｖｅｌｓｉｃｏｌ  Ｃｈｅｍｉｃａｌ  Ｃｏｒｐｏｒａｔｉｏｎ社製、米国イリノイ州ローズモント）、およびパラプレックス（Ｐａｒａｐｌｅｘ）Ｇ２５、プラストホール（Ｐｌａｓｔｈａｌｌ）ＨＡ７Ａ、プラストホールＰ６５０、プラストホールＰ−７０９２（すべてＣＰ  Ｈａｌｌ  Ｃｏｍｐａｎｙ社製、米国イリノイ州シカゴ）を挙げることができる。
【０１２０】
可塑剤として適当なエポキシ化油としては、部分的または完全にエポキシ化された天然油類、および部分的または完全にエポキシ化された誘導体化された天然油類、例えば、パラプレックスＧ−６０、パラプレックスＧ−６２、およびプラストホールＥＳＯとして販売されているエポキシ化大豆油；プラストホールＥＬＯとして販売されているエポキシ化アマニ油；またはプラストホールＳ−７３として販売されているエポキシ化オクチルトーレート（すべて、Ｃ．Ｐ．Ｈａｌｌ  Ｃｏｍｐａｎｙ社製）を挙げることができる。
【０１２１】
可塑剤として使用するのに適する塩素化炭化水素類としては、メチレン基、メチル基、メタン基またはアルケン基からなり、その全てが塩素置換を有することができる長鎖炭化水素類またはパラフィン類を挙げることができる。その長鎖炭化水素の長さは、８個と３０個の間の炭素原子、例えば、１２個と２４個の炭素原子の間であり得る。その鎖は、分枝されていてもよい。パラフィン中の塩素の量は、２５重量％と７５重量％の間、例えば、４０重量％と７０重量％の間であり得る。塩素化パラフィン類の混合物も使用することができる。いくつかの実施形態によれば、塩素化パラフィン類は、式ＣｘＨｙＣｌｚを有することができ、式中、ｘは１１と２４の間であり、ｙは１４と４３の間であり、ｚは３と１０の間である。適当な塩素化炭化水素類の例としては、米国テキサス州ダラスのＯｃｃｉｄｅｎｔａｌ  Ｃｈｅｍｉｃａｌ  Ｃｏｒｐ．社により販売されているクロロワックス（Ｃｈｌｏｒｏｗａｘ）液体類、および米国オハイオ州ドーバーのＤｏｖｅｒ  Ｃｈｅｍｉｃａｌ  Ｃｏｒｐ．社により販売されているＰａｒｏｉｌパラフィン類、例えば、クロロワックス４０およびＰａｒｏｉｌ  １７０ＨＶなどを挙げることができる。
【０１２２】
可塑剤として使用するのに適するポリ（エチレングリコール）類およびポリ（プロピレングリコール）類は、非置換末端基（ＯＨ）を有することができ、またはそれらは１つ以上の官能基、例えば、アルコキシル基もしくは脂肪酸などで置換されていてもよく、ここで各アルコキシル基または脂肪酸は、１〜１８個の炭素原子であり得る。適当なポリ（エチレングリコール）類およびポリ（プロピレングリコール）類の例としては、Ｃ．Ｐ．Ｈａｌｌ  Ｃｏ．社製のＴｅｇＭｅｒ  ８０９ポリ（エチレングリコール）、および米国ニューヨーク州オンタリオのＳｃｉｅｎｔｉｆｉｃ  Ｐｏｌｙｍｅｒ  Ｐｒｏｄｕｃｔｓ社製のＰＰＧ＃４８３ポリ（プロピレングリコール）を挙げることができる。
【０１２３】
色素供与体層は、ビーズを含むことができる。そのビーズは、０．５〜２０マイクロメートル（ミクロン）、好ましくは２．０〜１５マイクロメートルの粒径を有することができる。そのビーズは、巻き上げた色素供与体巻物の圧縮力のもとでのスペーサビーズとして作用し、促進エージング条件下でのセンシトメトリーにおける変化またはラミネート層における好ましくない色素の出現によって測定される色素供与体層から滑性層にまたは色素供与体要素の裏面例えば滑性層から色素供与体層に転移される材料を減少させることによって、色素供与体巻物の生フィルムの保存性を改善することができる。ビーズを使用することによって、まだらの減少および画像品質の改良をもたらすことができる。そのビーズは、意図した目的に対して有効な任意の量で使用することができる。一般に、０．００３〜０．２０ｇ／ｍ２の被覆で良好な結果が得られている。色素供与体層に好適なビーズは、滑性層にも使用することができる。
【０１２４】
その色素供与体層中のビーズは、架橋したエラストマーのビーズであり得る。そのビーズは、４５℃以下、例えば、１０℃以下のガラス転移温度（Ｔｇ）を有することができる。エラストマーのビーズは、アクリルポリマーまたはコポリマー、例えば、ブチル−、エチル−、プロピル−、ヘキシル−、２−エチルヘキシル−、２−クロロエチル−、４−クロロブチル−もしくは２−エトキシエチル−アクリレートまたはメタクリレート；アクリル酸；メタクリル酸；ヒドロキシエチルアクリレート；スチレンコポリマー、例えば、スチレン−ブタジエン、スチレン−アクリロニトリル−ブタジエン、スチレン−イソプレン、または水素化スチレン−ブタジエンなど；またはそれらの混合物から製造することができる。エラストマーのビーズは、以下に限定はされないが、ジビニルベンゼン、エチレングリコールジアクリレート、１，４−シクロヘキシレン−ビス（オキシエチル）ジメタクリレート、１，４−シクロヘキシレンビス（オキシプロピル）ジアクリレート、１，４−シクロヘキシレンビス（オキシプロピル）ジメタクリレート、およびエチレングリコールジメタクリレートなどの様々な架橋剤により架橋することができ、それらはそのエラストマーコポリマーの一部であり得る。エラストマーのビーズは、１〜４０重量％、例えば、５〜４０重量％の架橋剤を有することができる。
【０１２５】
色素供与体層中のビーズは、硬いポリマービーズであり得る。適当なビーズとしては、ジビニルベンゼンのビーズ、少なくとも２０重量％のジビニルベンゼンにより架橋したポリスチレンのビーズ、および少なくとも２０重量％のジビニルベンゼン、エチレングリコールジメタクリレート、１，４−シクロヘキシレン−ビス（オキシエチル）ジメタクリレート、１，４−シクロヘキシレン−ビス（オキシプロピル）ジメタクリレート、またはその他の当技術に精通した者には知られている架橋性モノマーにより架橋したポリ（メチルメタクリレート）のビーズを挙げることができる。
【０１２６】
上で述べたように、本発明の色素供与体要素は、色素転写画像を形成するために使用される。かかる方法は、上記のような色素供与体要素を像様加熱するステップおよび色素画像を色素受容性要素に転写して色素転写画像を形成するステップを含む。
【０１２７】
本発明の色素供与体要素は、シートの形または連続した巻物もしくはリボンとして使用することができる。連続した巻物またはリボンが使用される場合、それは１つだけの色素を有することができ、あるいは他の異なる色素、例えば、昇華可能なシアンおよび／またはマゼンタおよび／またはイエローおよび／またはブラックまたはその他の色素などの交互の領域を有することができる。かかる色素類は、その開示を本願に引用して援用する米国特許第４，５４１，８３０号、同第４，６９８，６５１号、同第４，６９５，２８７号、同第４，７０１，４３９号、同第４，７５７，０４６号、同第４，７４３，５８２号、同第４，７６９，３６０号、同第４，７５３，９２２号、同第４，９１０，１８７号、同第５，３７４，６０１号、同第５，４７６，９４３号、同第５，５３２，２０２号に開示されている。したがって、１色、２色、３色または４色の要素（またはより高い数も）が、本発明の範囲に含まれる。
【０１２８】
本発明の好ましい実施形態において、色素供与体要素は、イエロー、シアンおよびマゼンタ色素の順次的な繰返し領域が塗装されているポリ（エチレンテレフタレート）支持体を含み、上記プロセスのステップが、３色の色素転写画像を得るために各色に対して順次実施される。勿論、プロセスが単一の色に対してのみ実施されるときは、モノクロの色素転写画像が得られる。
【０１２９】
本発明の感熱色素転写の組み立ては、
（ａ）上記の色素供与体要素、および
（ｂ）上記の色素受容性要素
を含み、色素受容性要素は、色素供与体要素と重畳関係にあり、その結果、供与体要素の色素層は受容性要素の色素画像受容層と接触している。
【０１３０】
これら２つの要素を含む上記の組み立ては、モノクロ画像を得ることになっているときは一体型の単位（ｉｎｔｅｇｒａｌ  ｕｎｉｔ）として予め組み立てることができる。これは、その２つの要素をそれらの端部同士一時的に接着させることによって行うことができる。転写後、その色素受容性要素は次にはがして分離し、色素転写画像を見せる。
【０１３１】
３色画像を得なくてはならないとき、上記の組み立ては、サーマルプリントヘッドにより熱が加えられる時間の間に３つの場面で形成される。最初の色素が転写された後、要素ははがされて分離される。２番目の色素供与体要素（または種々の色素領域を有する供与体要素の別の領域）が、次に色素受容性要素に登録され、プロセスが繰り返される。３番目の色は、同様にして得られる。
【０１３２】
本明細書に記載の色素供与体要素で使用するのに好適な受容体要素は、当業者には知られている任意の受容体要素であり得る。例えば、受容体要素は、そこに色素画像受容層を有する支持体を含有することができる。その支持体は透明なフィルムであり得る。透明な支持体としては、セルロース誘導体類、例えば、セルロースエステル、三酢酸セルロース、二酢酸セルロース、酢酸プロピオン酸セルロース、酢酸酪酸セルロース；ポリエステル類、例えばポリ（エチレンテレフタレート）、ポリ（エチレンナフタレート）、ポリ（１，４−シクロヘキサンジメチレンテレフタレート）、ポリ（ブチレンテレフタレート）、およびそれらのコポリマー類；ポリイミド類；ポリアミド類；ポリカーボネート類；ポリスチレン；ポリ（ビニルアルコール−コ−ビニルアセタール）；ポリオレフィン類、例えば、ポリエチレンまたはポリプロピレンなど；ポリスルホン類；ポリアクリレート類；ポリエーテルイミド類；ならびにそれらの混合物が挙げられる。不透明な支持体としては、普通紙、コート紙、合成紙、印画紙支持体、溶融押出コート紙、およびラミネート紙、例えば二軸延伸支持ラミネート類（ｂｉａｘｉａｌｌｙ  ｏｒｉｅｎｔｅｄ  ｓｕｐｐｏｒｔ  ｌａｍｉｎａｔｅｓ）を挙げることができる。受容体としての使用に好適な二軸延伸支持ラミネート類は、米国特許第５，８５３，９６５号、同第５，８６６，２８２号、同第５，８７４，２０５号、同第５，８８８，６４３号、同第５，８８８，６８１号、同第５，８８８，６８３号、および同第５，８８８，７１４号に記載されている。二軸延伸支持体は、紙基部および二軸延伸ポリオレフィンシート、例えば、紙基部の片面または両面にラミネートしたポリプロピレンを含有することができる。支持体は、反射紙、例えば、バライタ塗装紙、乳白ポリエステル（白色顔料をそこに組み込んだポリエステル）、アイボリー紙、コンデンサペーパー、または合成紙、例えば、デラウェア州ウィルミントンのＥ．Ｉ．ＤｕＰｏｎｔ  ｄｅ  Ｎｅｍｏｕｒｓ  ａｎｄ  Ｃｏｍｐａｎｙ製のＤｕＰｏｎｔ  Ｔｙｖｅｋ（登録商標）であり得る。その支持体は、任意の望ましい厚さ、例えば、１０μｍ〜１０００μｍで使用することができる。色素画像受容層のための典型的な支持体は、同一出願人による米国特許第５，２４４，８６１号および同第５，９２８，９９０号、ならびに欧州特許出願公開第０６７１２８１号に開示されている。当業者に知られているその他の適当な支持体もまた使用することができる。様々な実施形態によれば、支持体は、基層および１つ以上のさらなる層を含む複合構造物またはラミネート構造物である。その基層は、複数の材料、例えば、微小空洞層、発泡層、無空洞層、合成紙、天然紙、およびポリマーの１つ以上の組合せを含むことができる。
【０１３３】
受容体要素の色素画像受容層は、例えば、ポリカーボネート、ポリウレタン、ポリエステル、ポリ塩化ビニル、ポリ（スチレン−コ−アクリロニトリル）、ポリ（カプロラクトン）、ポリ（塩化ビニル−コ−酢酸ビニル）、ポリ（エチレン−コ−酢酸ビニル）、ポリビニルブチラールまたはポリビニルヘプタール等のポリビニルアセタール類、米国特許第６３６１１３１号に記載されているものを含むポリメタクリレート類、またはそれらの組合せであり得る。色素画像受容層は、その受容体要素支持体上に、色素供与体要素の色素供与層からの色素を受け取ることを意図した目的に対して有効な任意の量で塗装することができる。例えば、色素画像受容層は、１ｇ／ｍ２〜５ｇ／ｍ２の量で塗装することができる。さらなるポリマー層を、その支持体と色素受容層の間に存在させることができる。そのさらなる層は、着色、接着、静電防止特性、色素障壁層としての作用、色素媒染性層としての作用、またはそれらの組合せを提供することができる。例えば、ポリエチレンまたはポリプロピレン等のポリオレフィンを存在させることができる。二酸化チタン、酸化亜鉛などの白色顔料を、反射性を与えるためにそのポリマー層中に加えることができる。色素画像受容層への接着を改良するためにそのポリマー層上に場合によってはサブ層を使用することができる。これは接着層または結合層と呼ぶことができる。典型的なサブ層は、米国特許第４，７４８，１５０号、同第４，９６５，２３８号、同第４，９６５，２３９号、および同第４，９６５，２４１号に開示されている。当業者に知られている静電防止層もまた受容体要素中に使用することができる。受容体要素は、また、裏地層を含有することができる。好適な裏地層の例としては米国特許第５，０１１，８１４号および同第５，０９６，８７５号に開示されているものが挙げられる。
【０１３４】
色素画像受容層、またはその上のオーバーコート層は、離型剤、例えば、当技術では標準的であるシリコーンまたはフッ素系化合物を含むことができる。様々な典型的離型剤が、例えば、米国特許第４，８２０，６８７号および同第４，６９５，２８６号に開示されている。
【０１３５】
受容体要素は、また、供与体要素に対して記載したような粘着予防剤を含有することもできる。様々な実施形態によれば、受容体要素と色素供与体要素は同じ粘着予防剤を含有することができる。
【０１３６】
色素画像受容層は、以下に限定はされないが、印刷、溶液塗装、浸漬塗装、および押出塗装を含む当業者には知られている任意の方法によって支持体上に形成することができる。色素画像受容層が押出される場合、そのプロセスは、（ａ）熱可塑性材料を含む融成物（melt）を形成するステップ、（ｂ）その融成物を単一層フィルムまたは複合（多層またはラミネート）フィルムの層として押出すまたは共押出しするステップ、および（ｃ）その押出したフィルムを受容体要素のための支持体に貼り付けるステップを含み得る。
【０１３７】
色素供与体要素および受容体要素は、色素供与体要素の色素供与体層が、受容体要素の色素画像受容層と隣接するように重畳関係で配置されたとき、プリンター部を形成することができる。画像は、そのプリンター部を、印字ヘッドのそばを通過させることによって形成することができ、その印字ヘッドは、受容体要素の反対側の色素供与体要素の側面に設置されている。その印字ヘッドは、色素供与体要素に像様またはパッチ様に熱を加え、色素供与体層中の色素または積層物が受容体要素の色素画像受容層に転写することを引き起こすことができる。
【０１３８】
プリンター部で使用することができる感熱印字ヘッドは、市販されており、当業者には知られている。典型的な感熱印字ヘッドとしては、以下に限定はされないが、富士通製感熱ヘッド（ＦＴＰ−０４０  ＭＣＳＯＯ１）、ＴＤＫ製感熱ヘッドＦ４１５  ＨＨ７−１０８９、Ｒｏｈｍ製感熱ヘッドＫＥ  ２００８−Ｆ３、神鋼製ヘッド（ＴＨ３００ＵＩ６２Ｐ−００１）、および東芝製ヘッド（ＴＰＨＩ６２Ｒ１およびＴＰＨ２０７Ｒ１Ａ）を挙げることができる。
【実施例】
【０１３９】
本発明をその好ましい実施形態を特定の引例により詳細に説明してきたが、当然のことながら、本発明の精神および範囲内での変化および変形をもたらすことができる。
【０１４０】
これらの実験の目的は、供与体製造工程中およびその後の輸送過程中の感熱色素の転移をシミュレートし、供与体滑性層が、どのようにこの転移過程に影響し、より少ない色汚染および保護ラミネート層の色素汚染の結果をもたらすことができるかを示すことであった。
【０１４１】
これらのモデル実験においては、色素供与体要素の試料は、単一色素類および色素類の混合物類を用いて、ポリ（エチレンテレフタレート）（ＰＥＴ）支持体上に塗装して用意し、対照および発明の滑性層配合物を特徴付ける滑性層要素の２つの例を別々にＰＥＴ支持体上に用意した。色素供与体要素のそれぞれを、次に色素転写が起こり得るように滑性層コーティングと接触させて加圧下でインキュベートした。これがいわゆる「１Ｘ再転写」である。その汚染された滑性層コーティングを、次に、色素が汚染した滑性層から積層物に転移することが可能となるように保護積層物のコーティングと接触させて加圧下でインキュベートした。これがいわゆる「２Ｘ再転写」である。その積層物の汚れを次に測定し、同様にインキュベートした色素無しのコーティングの汚れを差し引くことによって表にした。その供与体の例で使用した色素の構造を以下に示す。
【０１４２】
色素１
【化３２】
2009534220.tif 000037
色素２
【化３３】
2009534220.tif 000038
色素３
【化３４】
2009534220.tif 000039
色素４
【化３５】
2009534220.tif 000040
色素５
【化３６】
2009534220.tif 000041
色素ＩＩＩａ
【化３７】
2009534220.tif 000042
【０１４３】
［色素層の説明。滑性層および保護ラミネートコーティングの調製］
＜色素供与体例１＞
色素供与体要素１を、次の層： 
（１）酢酸ｎ−プロピルおよびｎ−ブチルアルコール溶媒混合物からのチタンアルコキシド（ＤｕＰｏｎｔ  Ｔｙｚｏｒ  ＴＢＴ（登録商標））（０．１２ｇ／ｍ２）のサブ層、および
（２）トルエン、メタノールおよびシクロペンタノン溶媒混合物により塗装した、酢酸プロピオン酸セルロース（ＣＡＰ）バインダ（Ｅａｓｔｍａｎ  Ｃｈｅｍｉｃａｌタイプ４８２−２０）（０．２５ｇ／ｍ２）中に、マゼンタ色素１（０．１７ｇ／ｍ２）、２マイクロメートルのジビニルベンゼンのビーズ（０．００４ｇ／ｍ２）、米国イリノイ州シカゴのＣＰ  Ｈａｌｌ  Ｃｏｍｐａｎｙ社製パラプレックスＧ２５（０．０５ｇ／ｍ２）を含む色素層
を列挙した順序で、厚さ４．５マイクロメートルのポリ（エチレンテレフタレート）支持体上に塗布することによって調製した。
【０１４４】
＜色素供与体例２＞
色素供与体要素２は、マゼンタ色素１を０．１７ｇ／ｍ２でマゼンタ色素２により置き換えた以外は同様にして調製した。
【０１４５】
＜色素供与体例３〜５＞
色素供与体要素３〜５は、マゼンタ色素１を、０．２１ｇ／ｍ２のＣＡＰバインダにより０．１３ｇ／ｍ２でそれぞれ塗装したイエロー色素３、４、および５により置き換えた以外は例１と同様にして調製した。
【０１４６】
＜色素供与体例６＞
色素供与体例６は、色素１をマゼンタ色素の混合物、０．０４６ｇ／ｍ２のマゼンタ色素１、０．１４ｇ／ｍ２のマゼンタ色素２、および０．０４６ｇ／ｍ２のマゼンタ色素ＩＩＩａにより置き換えた以外は例１と同様にして調製した。そのバインダは、０．２２ｇ／ｍ２のエチルセルロース（Ａｑｕａｌｏｎ  Ｎ５０、Ｈｅｒｃｕｌｅｓ  Ｃｈｅｍｉｃａｌ社、ウィルミントン、デラウェア州）に変更した。
【０１４７】
＜色素供与体例７＞
色素供与体例７は、マゼンタ色素１を、イエロー色素の混合物、０．０３２ｇ／ｍ２のイエロー色素３、０．０９７ｇ／ｍ２のイエロー色素４、および０．０３２ｇ／ｍ２のイエロー色素５により置き換えた以外は例１と同様にして調製した。そのバインダは、０．２２ｇ／ｍ２のエチルセルロース（Ａｑｕａｌｏｎ  Ｎ５０、Ｈｅｒｃｕｌｅｓ  Ｃｈｅｍｉｃａｌ社、ウィルミントン、デラウェア州）に変更した。
【０１４８】
＜滑性層例１（対照）＞
色素供与体滑性層側を、次の層：
酢酸ｎ−プロピルおよびｎ−ブチルアルコール溶媒混合物からのチタンアルコキシド（ＤｕＰｏｎｔ  Ｔｙｚｏｒ  ＴＢＴ（登録商標））（０．１２ｇ／ｍ２）のサブ層、および
３−ペンタノンおよびメタノール溶媒混合物により塗装したポリビニルアセタールバインダー（セキスイＫＳ１）（０．４ｇ／ｍ２）中の下に記載したポリマーの滑性層
を列挙した順序で、厚さ４．５マイクロメートルのポリ（エチレンテレフタレート）支持体上に塗布することによって調製した。ｐ−トルエンスルホン酸（０．０００３ｇ／ｍ２）も添加した。
【０１４９】
対照例で使用した滑性層ポリマーは、以下に記載されている対照ポリマーである。
対照ポリマー（「ＣＰ」）
ＣＰ１：ＤＭＳ−Ａ３１、Ｇｅｌｅｓｔ社（タリータウン、ペンシルバニア州）製のアミノポリジメチルシロキサン、０．０１ｇ／ｍ２で塗装。
ＣＰ２：カンデリラワックススラリー、イーストマンコダックカンパニ（ロチェスター、ニューヨーク州）製、０．０２ｇ／ｍ２で塗装。
【０１５０】
＜滑性層例２（発明）＞
色素供与体滑性層側を、次の層：
酢酸ｎ−プロピルおよびｎ−ブチルアルコール溶媒混合物からのチタンアルコキシド（ＤｕＰｏｎｔ  Ｔｙｚｏｒ  ＴＢＴ（登録商標））（０．１２ｇ／ｍ２）のサブ層、および
トルエン、メタノールおよびシクロペンタノン溶媒混合物により塗装したポリビニルアセタールバインダー（セキスイＫＳ１）（０．４ｇ／ｍ２）中の下に記載した発明のポリマーからなる滑性層
を列挙した順序で、厚さ４．５マイクロメートルのポリ（エチレンテレフタレート）支持体上に塗布することによって調製した。
発明のポリマー（「ＩＰ」）：
ＩＰ１：Ｐｏｌｙｗａｘ  ４００（登録商標）、Ｂａｋｅｒ−Ｐｅｔｒｏｌｉｔｅ  Ｐｏｌｙｍｅｒｓ社（シュガーランド、テキサス州）製のエテンホモポリマー、０．０２２ｇ／ｍ２で塗装。
ＩＰ２：Ｖｙｂａｒ１０３（登録商標）、Ｂａｋｅｒ−Ｐｅｔｒｏｌｉｔｅ  Ｐｏｌｙｍｅｒｓ社（シュガーランド、テキサス州）製のポリαオレフィン、０．０２２ｇ／ｍ２で塗装。
ＩＰ３：Ｃｅｒｅｍｅｒ１６０８（登録商標）、Ｂａｋｅｒ−Ｐｅｔｒｏｌｉｔｅ  Ｐｏｌｙｍｅｒｓ社（シュガーランド、テキサス州）製の無水マレイン酸とマレイン酸モノイソプロピルの反応生成物、０．０２２ｇ／ｍ２で塗装。
【０１５１】
＜保護ラミネートコーティング＞
モデル実験（ＰＬ１）用の保護ラミネートコーティングは、ケトン溶媒の混合物を用い、４．５マイクロメートルのポリ（エチレンテレフタレート）支持体上に、以下の層：
バインダ：ポリ（ビニルアセタール）（セキスイ社、ＫＳ−１０）、０．６３ｇ／ｍ２
コロイダルシリカＩＰＡ−ＳＴ（日産化学社）、０．４６ｇ／ｍ２
ビーズ：４マイクロメートルジビニルベンゼンビーズ、０．１１ｇ／ｍ２
ＵＶ吸収剤：Ｔｉｎｕｖｉｎ４６０（Ｃｉｂａ社）、０．１１ｇ／ｍ２
を塗装することによって調製した。
【０１５２】
［再転写試料の調製］
＜１Ｘ再転写＞
色素供与体例１で調製した７．６ｃｍ×１２．７ｃｍの供与体の一片の色素含有面を、滑性層例１で調製した７．６ｃｍ×１２．７ｃｍの滑性層の滑性層面と接触させて配置した。均一な圧力を確保するために、この組合せ（即ち、１パケット）を、Ｋｏｄａｋ  Ｘｔｒａｌｉｆｅ受容体の７．６ｃｍ×１０．２ｃｍの２枚のシートの間の中心に置き、その受容体シートの色素受容層がパケットに面するようにした。その組合せ全体を受容体の各面の端に沿ってホチキスでとじた。
【０１５３】
この手順を、滑性層例１と接触させて配置した色素供与体例２〜７に対して繰り返した。
【０１５４】
７個の調製した試料のすべてを、均等に一緒に積み重ね、その試料の積み重ねにバネ式クランプ装置により１７５ｐｓｉの圧力をかけた。その調製した試料を含むバネ式クランプを、２３℃／５０％ＲＨに設定した環境制御チャンバー中に１４日間置いた。
【０１５５】
全く同じ手順を、今回は滑性層における滑性層例２の発明のポリマーを用いて試料の２番目の組を作製するために続けた。これらを上記のようにインキュベートした。
試料の組成を下の〔表１〕にまとめる。
【０１５６】
【表２】
2009534220.tif 000043
【０１５７】
［２Ｘ再転写］
「１Ｘ再転写」試料を、インキュベーション期間の終わりにバネ式クランプから取り外した。その供与体シートを廃棄し、汚染された滑性含有層を上記の保護ラミネートコーティング、ＰＬ１、の７．６ｃｍ×１２．７ｃｍの試料に向かって中心に置き、１Ｘ再転写試料調製手順について上記の２枚の新たな受容体シートの間に置いた。得られた試料のそれぞれを、受容体の各端に沿って一旦ホチキスでとめた。
【０１５８】
１４個の調製した試料のすべてを、均等に一緒に積み重ね、その試料の積み重ねにバネ式クランプ装置により１７５ｐｓｉの圧力をかけた。その調製した試料を含むバネ式クランプ装置を、４５℃／５０％ＲＨの環境制御チャンバー中に５日間置いた。
【０１５９】
＜参照ラミネート層試料の調製＞
また、実験のための色素を含まない対照を提供するために、１つは例１の対照滑性層を使用し、他方は例２の発明滑性層を使用して、２つの参照保護ラミネート層試料を調製した。
【０１６０】
例えば、対照滑性層を有するラミネート試料を作製するために、７．６ｃｍ×１２．７ｃｍの対照滑性層１の試料を、上記の１Ｘ再転写試料調製における２番目の７．６ｃｍ×１２．７ｃｍの滑性層１の試料と合わせた。インキュベーションの後、得られた滑性層の１つを次に２Ｘ再転写試料調製手順におけるようにラミネート層試料と合わせ、インキュベートした。
【０１６１】
＜インキュベーション後の汚れ測定＞
２Ｘ再転写インキュベーション期間の終わりに、ラミネート層試料を滑性層試料から分離した。各ラミネート層試料を、シート状のＫｏｄａｋ  Ｘｔｒａｌｉｆｅサーマルレシーバーの色素受容層の上に面を下にして置いた。Ｌ＊、ａ＊、およびｂ＊の熱量測定データを、Ｇｒｅｔａｇ  Ｍａｃｂｅｔｈ  ＳｐｅｃｔｒｏＳｃａｎを用い、ラミネート層試料の裏面からスキャンして収集した。各試料を４回読み取った。
【０１６２】
参照ラミネートＬ＊ｌａｍに対して平均をとった。その参照ラミネート、Ｌ＊ｌａｍ、の平均を、色素試料Ｌ＊ｄｙｅの各個々のラミネートから差し引いた。この処理を、ａ＊およびｂ＊の測定について繰返し、ａ＊ｄｙｅ、ａ＊ｌａｍ、ｂ＊ｄｙｅおよびｂ＊ｌａｍに対する値を生み出した。参照ラミネート、Ｌ＊ｌａｍ、と色素汚染を有するラミネート、Ｌ＊ｄｙｅ、の間の色の違いを、デルタＥ測定法を用いて計算した。
【０１６３】
デルタＥ（ＣＩＥ１９７６）は、次の規則：
デルタＥ（ＣＩＥ１９７６）＝［（Ｌ＊ｄｙｅ−Ｌ＊ｌａｍ）２＋（ａ＊ｄｙｅ−ａ＊ｌａｍ）２＋（ｂ＊ｄｙｅ−ｂ＊ｌａｍ）２］１／２
を用いてコンピュータで計算した。
【０１６４】
平均および標準偏差を計算した。結果を〔表２〕にまとめる。
小さいデルタＥ値は、低い汚れの値を示す。
【０１６５】
【表３】
2009534220.tif 000044
【０１６６】
この結果は、本発明の独創的な滑性層が２Ｘ再転写試験の後に色素による積層物の汚染がより少ない低いデルタＥ値（より低い汚れ）を生ずることを明らかに示している。この独創的な滑性層配合物の使用によって示される色素汚れのレベルの改善は、１３％〜６６％の範囲である。
【国際調査報告】
2009534220.tif 000067
2009534220.tif 000068
2009534220.tif 000069
2009534220.tif 000070